(57)【特許請求の範囲】
【請求項１】
インサイチュの、顔料粒子の分散体を調製する方法であって：
一つ以上の顔料、一つ以上の分散剤、及び液体キャリアを含むプレミックス組成物を準備する工程であって、該一つ以上の分散剤は、該液体キャリアに可溶である工程と；
固体ミリング剤の存在下、前記プレミックス組成物を所定の粒径にミリングし、これによって前記固体ミリング剤が前記液体キャリアに実質的に不溶性である工程と；
次いで前記液体キャリア中の前記固体ミリング剤を可溶化する工程とを含み、
前記固体ミリング剤がポリマー材料を含む、
顔料粒子の分散体を調製する方法。
【請求項２】
前記固体ミリング剤の前記可溶化を、前記所定の粒径を得た後で行う、請求項１に記載した方法。
【請求項３】
前記固体ミリング剤の前記可溶化を、ｐＨ調整による中和によって行う、請求項１又は２のいずれかに記載した方法。
【請求項４】
前記ｐＨの調整が酸の添加である、請求項３に記載した方法。
【請求項５】
ｐＨの調整が塩基の添加である、請求項３に記載した方法。
【請求項６】
前記酸が酢酸、乳酸、リン酸、塩酸、又はこれら組み合わせから選択される、請求項４に記載した方法。
【請求項７】
前記塩基がアンモニア、モノエチルアミン、トリエチルアミン、水酸化ナトリウム、水酸化カリウム、又はこれら組み合わせから選択される、請求項５に記載した方法。
【請求項８】
前記固体ミリング剤の前記可溶化を、一つ以上の更なる溶媒を前記プレミックス組成物に加えることにより行う、請求項１又は２のいずれかに記載した方法。
【請求項９】
前記固体ミリング剤の前記可溶化を、ｐＨ調整による中和と、一つ以上の更なる溶媒の前記プレミックス組成物への添加との組み合わせにより行う、請求項１又は２のいずれかに記載した方法。
【請求項１０】
前記一つ以上の更なる溶媒が有機溶媒である、請求項８又は９のいずれかに記載した方法。
【請求項１１】
前記ポリマー物質がアクリレート、メタクリレート、スチレン―アクリレート、イミド、アクリル樹脂、フェノキシ樹脂、ケトン樹脂、アルデヒド樹脂、エポキシ樹脂、塩化ビニル樹脂、酢酸セルロース樹脂、ポリエステル樹脂、又はこれらの組み合わせから選択される、請求項１〜１０のいずれか一項に記載した方法。
【請求項１２】
請求項１〜１１のいずれか一項に記載した方法を含んでなるインクの製造方法。
【請求項１３】
前記顔料粒子の分散体が、非溶性のミリング剤を実質的に含まない、請求項１に記載した顔料粒子の分散体の調製方法。
【請求項１４】
いかなるミリング剤を分離する機構も不存在の下で調製した、請求項１３に記載した顔料粒子の分散体の調製方法。
【請求項１５】
請求項１記載の方法を含んでなり、いかなるミリング剤を分離する機構も有しない、完成したインクを作成する高効率な方法。
【発明の詳細な説明】
【技術分野】
【０００１】
優先権の利益は、２０１０年１２月１３日に出願した米国特許仮出願第６１／４２２,３６８号、題名「ＭＩＬＬＩＮＧ  ＭＥＤＩＡ  ＲＥＮＤＥＲＥＤ  ＳＯＬＵＢＬＥ  ＡＦＴＥＲ  ＣＯＭＰＬＥＴＩＯＮ  ＯＦ  ＤＩＳＰＥＲＳＩＯＮ」に基づいて主張されている。許可される場合、この出願の主題は引用によりその全体が含まれる。
【０００２】
本発明は、所定の粒径を得たあと分散中に可溶化する固体ミリング剤を利用した、顔料粒子分散を調製する方法を開示する。本発明はまた、所定の粒径を得たあと固体ミリング剤を分散から分離する必要性を排除した、顔料粒子分散を調製する方法を開示する。
【背景技術】
【０００３】
ミリング処理は、限られないが印刷技術、医薬、及び食品を含む様々な用途において、数百年もの間知られ、用いられてきた。ミリングは、所定の時間にわたる衝撃、剪断、及びキャビテーション力により、スラリー又は液体の分散中に懸濁した固体粒子とミリング媒体との繰り返す無秩序な衝突を典型的に含む。そうすることで、粒子は小さな均一の粒径及び／又は粒度分布へと壊れ、又は崩壊する。
【０００４】
適切なミリング媒体の種類及び形状の選択は、分散の用途、並びに所望の粒径、及び／又は粒度分布に依存する。典型的なミリング媒体は、セラミック、ガラス、ステンレス鋼、及び固体ポリマー樹脂のビーズを含む。ポリマー媒体を用いて、例えばセラミック又は金属媒体等の他のタイプのミリング媒体を使用する場合に存在する可能性がある混入物を減らし、又は防止することができる。
【０００５】
粒径を縮小し、及び／又は分散の所定の粒度分布を得る効率はまた、ミリング媒体のサイズにも依存する。約０．２ｍｍ〜０．６５ｍｍのより小さなミリング媒体は、例えばインクジェットのインク、又は高い光沢の包装インクのような小粒径、及び高品質の分散を必要とする、より厳しい用途に使用することができる。さらに、約０．１ｍｍ未満のミリング媒体は、限定されないがカーボンブラック及び有機顔料を含む広範囲の製品のために、分散の平均粒径を１００ｎｍ未満に減らすことを助けることができる。
【０００６】
従来、再循環ミル（例えばＥｉｇｅｒ、Ｄｒａｉｓ、又はＮｅｔｚｓｃｈ製）、又は分離経路ミル（例えばＢｕｈｌｅｒ、Ｐｒｅｍｉｅｒ、又はＤｙｎｏ製）は、産業においてミリングを行うために使用される。分散の所定の粒径が得られれば、ミリングを止める。一般に、スクリーン又は隙間を使用して、ミリング媒体をミル内に保持する。他の方法は、ミリング媒体と分散とを混合タンク内で混合し、所定の粒径が得られた後で分散から媒体を濾過又は分離することである。濾過又は分離に必要とする余分な時間は、処理量を減らす。それに加えて、濾過又は分離の間にミリング媒体の全てを分散から分離することができるわけではないので、最終製品は混入物を必然的に含む。これは特に、セラミック又は金属をミリング媒体として使用する際に関連する。
【０００７】
従って、本技術分野において、所定の粒径の顔料粒子分散を作成するための、効率的なミリング処理の必要性が存在する。所定の粒径の顔料粒子分散を作成する、他の廉価な処理の必要性が存在する。更に、本技術分野において実質的に混入物がない所定の粒径の顔料粒子分散の必要性が存在する。
【発明の概要】
【発明が解決しようとする課題】
【０００８】
本発明の目的は、処理量を増加させることにより、顔料粒子分散の所定の粒径及び／又は粒度分布を作成するための、効率的なミリング処理を提供することである。
【０００９】
本発明の他の目的は、顔料粒子分散のミクロン以下の粒径及び／又は粒度分布を作成するための、廉価なミリング処理を提供することである。
【００１０】
本発明の更に別の目的は、実質的に混入物がない所定の粒径及び／又は粒度分布を作成する方法を提供することである。
【００１１】
本発明の更なる目的は、実質的に混入物がない所定の粒径及び／又は粒度分布を提供することである。
【課題を解決するための手段】
【００１２】
本発明は、インサイチュ（in-situ）で所定の粒径の顔料分散を調製する、新規な方法を開示する。一つ以上の顔料、一つ以上の分散剤、及び液体キャリアを含むプレミックス組成物を提供する。プレミックス組成物を固体ミリング剤の存在下で所定の粒径にミリングし、それによって固体ミリング剤は液体キャリアに実質的に不溶性のままである。更なる工程は、固体ミリング剤を液体キャリアに可溶化する工程を含む。
【００１３】
例示的実施形態において、プレミックス組成物の所定の粒径を得た後に固体ミリング剤を可溶化する。更に他の例示的実施形態において、ｐＨ調整により固体ミリング剤を中和することにより、固体ミリング剤を可溶化する工程を行う。
代替の例示的実施形態において、一つ以上の更なる溶媒をプレミックス組成物に加えて、固体ミリング剤をプレミックス組成物の液体キャリア構成成分内に可溶性にすることにより、固体ミリング剤を可溶化する工程を行う。
【００１４】
本発明の精神又は範囲を逸脱しない範囲において、本発明においてさまざまな変形及び変更をすることができることは、当業者にとって明らかである。よって、本発明は、添付した請求の範囲、及びその均等物の範囲内に留まる限り、本発明の改良及び変更をカバーするものである。
【発明を実施するための形態】
【００１５】
Ａ．定義
Ｂ．顔料粒子分散を調製する方法
１．プレミックス組成物
ａ．粒子
ｂ．液体キャリア
ｃ．分散剤
ｄ．更なる構成成分
２．ミリング媒体の存在下におけるプレミックス組成物のミリング
ａ．ミリング媒体
ｂ．粒子分散
３．ミリング媒体の可溶化
ａ．ｐＨ調整
ｂ．一つ以上の溶媒の添加
ｃ．ｐＨ調整及び一つ以上の溶媒の添加
４．典型的な方法
Ｃ． 例
［Ａ．定義］
本明細書において提供する専門的及び科学的用語の定義は、そのときに意図された定義を含む。本発明の属する当業者によって一般に理解されるような、記述されない定義に対して他の側面がありうるため、これらの定義は限定的ではない。本明細書において全ての開示全体にわたって引用した、全ての特許、特許出願、公開された出願及び刊行物、ウェブサイト、並びに他の公開された物は、特に明記しない限り、引用によりその全体が含まれる。本明細書中に複数の用語の定義がある場合には、そのセクションにおける定義が優先する。引用がＵＲＬ又はその他のそのような識別子又はアドレスになされた場合、そのような識別子は変化することができ、インターネットの特定の情報は移り変わることができるものと理解されるが、例えばインターネット及び／又は適切なデータベースを検索することにより、等価な情報は公知であり、容易にアクセスすることができる。それらへの引用は、そのような情報の入手可能性及び公の頒布を明示する。
【００１６】
前述の一般的な説明、及び以下の詳細な説明は、単に例示的及び説明的であること、及び請求する発明主題を限定するものではないことを理解すべきである。本出願では、具体的に述べない限り、（原文中の）単数形の使用は複数形を含む。本出願では、「又は」の使用は、特に明記しない限り「及び／又は」を意味する。さらにまた、用語「含む」及びその他の形態、例えば「含み」及び「含まれる」等の使用は、限定的ではない。
【００１７】
本明細書において、範囲及び量は、「約」特定の値又は範囲として表すことができる。「約」はその厳密な量も含む。それゆえ、「約１０％」は、「約１０％」及び「１０％」もまた意味する。
【００１８】
本明細書において、「任意の」又は「任意に」は、その後に開示された事象又は状況が発生するか又は発生しないことを意味し、また、その開示は、その事象又は状況が起こる例、及び起こらない例を含む。例えば、任意に置換された基は、基が未置換であるか、置換されていることを意味する。
【００１９】
本明細書において、単数形（原文中「ａ」、「ａｎ」、及び「ｔｈｅ」）は、文脈で明確に述べない限り複数形の指示物を含む。したがって、例えば、「溶媒」（原文中「ａ  ｓｏｌｖｅｎｔ」）を含む組成物の引用は、一つ又は複数の溶媒を有する組成物を含む。
【００２０】
本明細書において、「組合せ」は、二つ以上の項目の間の任意の関連に関する。関連は空間的であることができ、又は一般的な目的のための二つ以上の項目の使用に関する。
【００２１】
本明細書において、「組成物」は、二つ以上の製品又は化合物（例えば、溶媒、樹脂、添加物、等）の任意の混合物に関する。それは、溶液、懸濁液、液体、粉末、ペースト、水性若しくは非水性の調合物、又は任意のそれらの組み合わせであることができる。
【００２２】
本明細書において使用するように、組成物に関して「均一」とは、構成成分が、溶液又は懸濁液を含む混合物として液相中にあることを意味する。
【００２３】
本明細書において使用する用語「ミル」、「ミリング」、又は「ミリングした」は、攪拌、研磨、粉砕、崩壊、圧縮、回転、又はそうでなければ粒子の寸法を減らす処理に関する。そのようなミリングは、例えば、顔料粒子を粉末又は小さい顆粒へと縮小することができる。
［Ｂ．顔料粒子分散を調製する方法］
【００２４】
本明細書において提供するものは、インサイチュの、顔料粒子分散を調製する方法である。本方法は、ミリング処理（すなわち、粒径の縮小）の完了後に分散内に可溶化することができる固体ミリング剤、例えばアルカリに可溶、酸に可溶、又は溶媒に可溶なポリマー樹脂を利用する。加えて、本明細書において提供する方法は、一旦粒子の分散が完成したら、分散からミリング媒体を分離又は濾過する別の工程の必要性を排除する。特に、本明細書において提供する方法は、顔料粒子分散を調製するために用いることができる。これらの特徴に因って、本方法は、ミリング後に分散からの分離が必要な不溶性ミリング剤を使用した顔料粒子分散を調製する既存の従来の方法よりも有利である。
【００２５】
例示的実施形態において、本方法は、一つ以上の粒子、一つ以上の液体キャリア、一つ以上の分散剤、及び、任意に一つ以上の添加物のプレミックス組成物を調製する工程；液体キャリアに実質的に不溶性の固体ミリング剤の存在下、プレミックス組成物を攪拌する工程；及び所定の粒径に縮小した後、液体キャリア中に固体ミリング剤を可溶化する工程を含む。
【００２６】
例示的実施形態において、本方法は、粒子、分散剤、液体キャリア、及び、任意に他の添加物のプレミックス組成物の存在下においてミリング媒体として使用することができる固体ミリング剤、例えばアルカリに可溶な、酸に可溶な、又は溶媒に可溶なポリマー材料を含む。固体ミリング剤は、液体キャリアに実質的には溶解しない。充分な粒径の縮小が起こるまで、プレミックス及び固体ミリング剤をミリングする。更に例示的な実施形態において、ミリングは撹拌により行う。一旦プレミックスの顔料粒子が分散すると（すなわち、粒径の縮小が完了すると）、液体キャリアの性質を変え、固体ミリング剤を可溶化することによって、固体ミリング剤は顔料粒子分散の一部になることができる。例示的な実施形態において、ｐＨ調整、例えば塩基又は酸の添加によって、液体キャリアの性質を変えることができる。他の例示的な実施形態において、一つ以上の溶媒、例えばミリング剤を溶解することができる溶媒を加えることによって、液体キャリアの性質を変えることができる。更に他の例示的な実施形態において、液体キャリアの性質は、ｐＨ調整と、一つ以上の溶媒の添加との組合せによって、変えることができる。本明細書において提供する方法において、可溶化した（分散した）樹脂は、顔料粒子分散の構成成分になる。
【００２７】
本明細書において提供する方法の例示的な実施形態において、プレミックス組成物用に選択される液体キャリアは、固体ミリング剤を実質的には溶解しない。例示的な実施形態において、本方法は水系で行うことができる。水系は、例えば、水であることができる。代替として、水系は、水と、固体ミリング剤を実質的には溶解しない水混和性溶媒との混合物であることができる。例示的な実施形態において、本方法は、有機溶媒ベースの系において行うことができる。
【００２８】
本方法の工程の説明、及び本方法の構成成分は、以下のサブセクションにおいて開示する。
［１．プレミックス組成物］
【００２９】
本明細書において提供する方法は、一つ以上の粒子、一つ以上の液体キャリア、及び一つ以上の分散剤のプレミックス組成物を調製することを含む。いくつかの実施形態において、プレミックス組成物は、一つ以上の添加物を含むことができる、
［ａ．粒子］
【００３０】
本明細書において提供する方法において使用するプレミックス組成物は、例えば任意の結晶質又は非晶質の固体物質等のメディアミル中でミリングすることができる任意の粒子を含むことができる。ミリングする粒子は、例えば、医薬物質、食品、顔料、産業コーティング、及び化粧品を含むことができる。一般に、化合物は固体であり、単結晶形、結晶形の混合物、非晶質固体、又はミリングする固体の混合物であってよい。化合物は、液体キャリア（溶媒）中に分散を形成することができるいくつかの非常に小さい粒子を含むサイズの範囲を含んでもよいが、少なくともいくつかの固体の構成成分のサイズは、本発明において作成される非常に小さい粒子のサイズより一般に大きい。粒子は有機固体（結晶質又は非晶質の物質のいずれか）であることができ、又はミリング処理によってサイズを縮小することができる限り、無機固体でもよい。有機固体は単一化合物、又は化合物の混合物、鏡像異性体、光学異性体、ラセミ混合物、ジアステレオマー、構造異性体、ブレンド、ガラス、単一物質の単独の結晶形であることができ、あるいは、複数の多形体、共晶混合物、又は例えば顔料性着色剤及び表面活性物質等の異なる化合物から構成されてもよい。粒子は、例えば、沈殿した固体、再結晶した固体、部分的にミリングした固体、例えば予めメディアミリングした固体、ジェットミリングした固体、部分的に挽いた固体、微粒状にした固体、粒子化した固体、ボールミリングした固体、粉末にした固体、昇華した固体、蒸発の残留物、合成処理から得られる固体、又は混合物からの抽出（例えば有機溶媒抽出若しくは超臨界流体抽出）から得られる固体（例えば反応生成物、又は植物若しくは組織の抽出物）であることができる。一般に、水が液体キャリア又は溶媒である場合、固体は本質的に水不溶性、又は完全に水不溶性である。
【００３１】
本明細書において提供する方法に従ってミリングすることができる固体物質の例として、例えばインクジェット印刷若しくは従来の印刷のための、印刷用インクのための顔料等の固体着色剤；プラスチックのための着色剤；電子ディスプレイカラーフィルタアレイのための高透明性着色剤；固体写真材料、例えば染料；固体化粧成分；固体自動車コーティング；固体建築コーティング；固体化学製品；固体金属粉末；固体触媒物質；触媒のための固体担持材料；分析及び分取クロマトグラフィーに役立つ固体固定相粒子若しくは担持物質；例えばレーザー印刷を含む電子写真及び印刷用途に役立つ、黒色トナー材料及び着色トナー材料等の固体トナー材料；並びに、水溶性、水不溶性、本質的に水不溶性、及び貧水溶性の治療及び診断に役立つ造影剤、医薬活性剤、薬剤、植物及び草本の抽出物、薬剤、プロドラッグ、薬剤調合物、診断造影剤、並びにこれと同種のものを含む固体の医薬品が挙げられる。
【００３２】
本明細書において提供する方法において使用する顔料は、任意の顔料を含むことができる。顔料は、有機又は無機顔料の形態であることができ、特殊顔料を含むことができる。顔料の例として、限定されないが、カーボンブラック、フタロシアニン、（例えば、フタロシアニンブルー、及びフタロシアニングリーン）、キナクリドン（例えばキナクリドンマゼンタ）、ペリレン、ペリノン、ジケトピロロ、ピロール、チオインディゴ、アントラキノン、インダンスロン、アンスラピリミジン、フラバントロン、ピラントロン、アントアントロン、ジオキサジン、トリアリールカルボニウム、及びキノフタロン；ジアニシジンオレンジ；ジニトロアニリンオレンジ；カルバゾールバイオレット；アゾ化合物（例えば、アゾレッド及びアゾイエロー）；カラーインデックスインターナショナルに見られる沈殿した染料、及びそれらの顔料、又は任意のそれらの組み合わせを含む。本明細書において提供する方法を用いて、単一の顔料、顔料の組合せ、又は顔料及び染料ベースの物質を含む組合せを分散させてもよい。
【００３３】
いくつかの実施形態において、一つ以上の顔料は、フタロシアニン（ＰＣＮ）ブルーであることができる。いくつかの例において、ＰＣＮブルーのための結晶調節剤を、プレミックス組成物に加えることができる。ＰＣＮブルーのための結晶調節剤は、限定されないがアルキルピロリドン、グリコール、二塩基性エステル、及びアミンを含む。他の例において、ＰＣＮブルーのための非結晶及び非凝集の添加物、又は相乗剤を、プレミックス組成物に加えて、組成物の安定性を改善することができる。適切な添加物は、限定されないがフタルイミドメチレンフタロシアニン（Ｐｃ）；ナフタルイミドメチレンＰｃ；Ｐｃスルホン酸と第一級、第二級、第三級、及び四級アミン、又は／及びエーテルアミンとの塩；Ｐｃと、第一級、第二級アミン、ジアミン、ポリアミン、又はエーテルアミンとのスルホンアミド、例えばポリアルコキシＣｕＰｃスルホンアミド；Ｐｃカルボン酸のアミド；並びに直鎖及び分岐鎖の、アルキル―又はアルカノールＰｃを含む。本明細書において提供する方法のプレミックス組成物は、ＰＣＮブルーのための一つ以上の結晶調節剤若しくは一つ以上の添加物、又はこれらの組み合わせを含むことができる。
【００３４】
本明細書において提供する方法で使用するプレミックス組成物において、組成物の質量（質量％）によるパーセンテージ（％）としての着色剤の総量は、例えば（約）５％〜８０％、例えば（約）５％〜１０％、（約）５％〜１５％、（約）５％〜２５％、（約）５％〜３０％、（約）５％〜４０％、（約）５％〜５０％、（約）５％〜６０％、（約）５％〜７０％、（約）５％〜８０％、（約）１０％〜２０％、（約）１０％〜３０％、（約）１０％〜４０％、（約）１０％〜５０％、（約）１０％〜６０％、（約）１０％〜７０％、（約）１０％〜８０％、（約）１５％〜２５％、（約）１５％〜３０％、（約）１５％〜３５％、（約）１５％〜４０％、（約）１５％〜４５％、（約）１５％〜５０％、（約）１５％〜６０％、（約）１５％〜７０％、（約）１５％〜８０％、（約）２０％〜３０％、（約）２０％〜４０％、（約）２０％〜５０％、（約）２０％〜６０％、（約）２０％〜７０％、（約）２０％〜８０％、（約）２５％〜３０％、（約）２５％〜３５％、（約）２５％〜４０％、（約）２５％〜４５％、（約）２５％〜５０％、（約）２５％〜６０％、（約）２５％〜７０％、（約）２５％〜７５％、（約）２５％〜８０％、（約）３０％〜４０％、（約）３０％〜５０％、（約）３０％〜６０％、（約）３０％〜７０％、３０％〜７５％、（約）４０％〜５０％、（約）４０％〜５５％、（約）４０％〜６０％、（約）４０％〜６５％、（約）４０％〜７０％、（約）４０％〜７５％、（約）４０％〜８０％、（約）４５％〜５０％、（約）４５％〜５５％、（約）４５％〜６０％、（約）４５％〜６５％、（約）４５％〜７０％、（約）４５％〜７５％、（約）４５％〜８０％、（約）５０％〜５５％、（約）５０％〜６０％、（約）５０％〜６５％、（約）５０％〜７０％、（約）５０％〜７５％、（約）５０％〜８０％、（約）５５％〜６０％、（約）５５％〜６５％、（約）５５％〜７０％、（約）５５％〜７５％、（約）６０％〜７０％、及び（約）６０％〜８０％とすることができる。
【００３５】
一般に、組成物は、８０％（質量％）未満の着色剤を含む。例えば、本明細書において提供される組成物は、少なくとも（約）５％、（約）７％、（約）１０％、（約）１２％、（約）１５％、（約）１７％、（約）１９％、（約）２０％、（約）２１％、（約）２２％、（約）２３％、（約）２４％、（約）２５％、（約）２６％、（約）２７％、（約）３０％、（約）３５％、（約）４０％、（約）４２％、（約）４５％、（約）４８％、（約）５０％、（約）５５％、（約）６０％、（約）６５％、（約）７０％、（約）７５％の、ただし８０％未満の全着色剤を含む。
［ｂ．液体キャリア］
【００３６】
本明細書において提供する方法において使用するプレミックス組成物は、一つ以上の液体キャリア又は溶媒を含む。ミリング処理において、液体キャリアを最初に用いて、ミリング又は撹拌によって分散すべき粒子を懸濁させる。液体キャリアは、例えば、実質的にミリング媒体を溶解することができない等の、一つ以上の望ましい特性に基づいて選択する。
【００３７】
本明細書において提供する方法において、プレミックス組成物用に選択する液体キャリアは、固体ミリング剤を実質的に溶解しない。本明細書において提供する方法は、水系において行うことができる。水系は、例えば、水であることができる。代替として、水系は、水と、固体ミリング剤を実質的には溶解しない水混和性溶媒との混合物であることができる。この水混和性溶媒は、アセトンであることができる。代替として、水混和性溶媒は、アセトニトリルであることができる。他の実施形態では、水混和性溶媒は、テトラヒドロフランであることができる。さらなる態様において、水混和性溶媒は、アルコールである。更に更なる実施形態において、水混和性溶媒は、アセトン、アセトニトリル、テトラヒドロフラン、又はアルコールの混合物であることができる。
【００３８】
本明細書において提供する方法は、有機溶媒ベースの系において行うことができる。有機溶媒ベースの系は、固体ミリング剤を実質的に溶解しない溶媒であることができる。例えば、有機溶媒ベースの系は、グリコールエーテル、グリコールエーテルアセテート、アルキルアセテート、ケトン、シクロヘキサノン、アルコール、芳香族炭化水素、脂肪族炭化水素、エーテル、エステル、又はその混合物であることができる。この有機溶媒は、アルコールであることができる。代替として、有機溶媒は、シクロヘキサノンであることができる。更なる実施形態において、有機溶媒は、グリコールエーテル、グリコールエーテルアセテート、アルキルアセテート、ケトン、シクロヘキサノン、アルコール、芳香族炭化水素、脂肪族炭化水素、エーテル、又はエステルの混合物であることができる。
【００３９】
適切な液体キャリアとしては水、又は非水性溶媒、例えば脂肪族炭化水素、例えばヘプタン、ヘキサン、及びペンタン；環状炭化水素、例えばシクロヘキサノン、及び置換環状炭化水素、例えばエチルシクロヘキサン；ケトン；エーテル；エステル；石油蒸留物、例えばナフサ、石油エーテル、及び軽い脂肪族溶媒；芳香族炭化水素及び化合物、例えばキシレン及びトルエン；アルキルアセテート、例えば酢酸エチル、イソプロピルアセテート、酢酸ブチル、プロピレングリコールモノメチルエーテルアセテート（ＰＭアセテート）、及びｎ―プロピルアセテート；グリコール及びグリコールエーテル、例えばモノプロピレングリコール、ジプロピレングリコール、１―エトキシ―２―プロパノール、１―プロポキシ―プロパノール（ＰＲＯＰＯＳＯＬ溶媒Ｐ）、プロピレングリコールｎ―プロピルエーテル、ｎ―ブチルエーテル、ジエチレングリコールモノブチルエーテル、プロピレングリコールメチルエーテル、及びジアセトンアルコール；グリコールエーテルアセテート；並びにアルコール、例えばブチルアルコール、３―メトキシブタノール、エタノール、プロパノール、イソプロパノール、及びｎ―プロパノールを含む。本明細書において提供する方法において使用するプレミックス組成物において、液体キャリアは、単一の液体キャリアであることができ、又は一つ以上の液体キャリアの混合物であることができる。
【００４０】
いくつかの実施形態において、ミリング媒体をｐＨ調整によって最終的な粒子分散内に可溶化する場合、液体キャリアは水であることができる。他の実施態様において、ミリング媒体をｐＨ調整によって可溶化する場合、液体キャリアは、例えば水とミリング媒体を実質的に溶解しない水混和性溶媒との、液体キャリアの組合せであることができる。例示的な方法において、ミリング媒体をｐＨ調整によって可溶化する場合、液体キャリアは水である。
【００４１】
いくつかの実施形態において、ミリング媒体を一つ以上の溶媒の添加によって最終的な粒子分散に可溶化する場合、プレミックス組成物の液体キャリアは有機溶媒であることができる。他の実施形態において、液体キャリアは、一つ以上の液体キャリアの混合物であることができる。例示的な実施形態において、ミリング媒体を一つ以上の溶媒の添加によって最終的な粒子分散に可溶化する際に、プレミックス組成物の液体キャリアはアルコールであることができる。
［ｃ．分散剤］
【００４２】
本明細書において提供する方法において使用するプレミックス組成物は、一つ以上の分散剤を含む。典型的に、分散剤を用いて溶媒又は液体キャリア中の顔料粒子を安定させる。また、典型的に、分散剤を用いて粒子の分離を改善し、粒子の沈殿又は凝集を妨げる。分散剤は、一つ以上の考慮点、例えばプレミックス組成物において使用する溶媒系、及び粒子等に基づいて選択する。
【００４３】
適切な分散剤は、天然又は合成分散剤、例えば界面活性剤、樹脂、ポリマー、又はその混合物を含む。界面活性剤は、合成界面活性剤、例えばアニオン性界面活性剤、ノニオン界面活性剤、カチオン性界面活性剤、及び両性界面活性剤、又は天然界面活性剤を含むことができる。アニオン性界面活性剤は、限定されないがリン酸エステル、カルボン酸、スルホン酸エステル、及び硫酸エステルを含むことができる。ノニオン界面活性剤は、限定されないがアセチレン系化合物、アルキルフェノールエトキシレート／プロポキシレート、ＥＯ／ＰＯブロックコポリマー、直鎖又は分岐鎖アルコールエトキシレート及びエステルを含むことができる。カチオン性界面活性剤は、第一級、第二級、第三級、及び第四級アミン及びイミドの中から選択することができる。適切な両性界面活性剤は、例えば、脂肪族第二級、及び第三級アミンの誘導体；アルキルアンホカルボキシグリシネート及びアルキルアンホカルボキシプロピオネートのアルカリ金属、アルカリ土類金属、アンモニウム又は置換アンモニウム塩；アルキルアンホジプロピオネート、アルキルアンホジアセテート、アルキルアンホグリシネート、及びアルキルアンホプロピオネート；アルキルイミノプロピオネート、アルキルイミノジプロピオネート、及びアルキルアンホプロピルスルホネートを含むことができる。天然界面活性剤は、限定されないがレシチン、脂肪酸、グルカミド、グリセリド、及び多糖類を含むことができる。例示的な界面活性剤は、オクチルフェノールエトキシレート、及びアセチレン系化合物、並びに「マカッチャンの界面活性剤及び乳化剤録」に見られる界面活性剤を含む。
【００４４】
顔料の分散に効果的な樹脂又はポリマーは、溶媒又は液体キャリア中に可溶とならなければならない。本明細書において提供する方法のプレミックス組成物において使用する樹脂又はポリマーとしては、プレミックス組成物において使用する溶媒又は液体キャリア中に可溶になるよう中和又は溶解した、酸又は塩基官能性を有する、樹脂又はポリマーを含むことができる。例えば、酸又は塩基官能性を有する樹脂又はポリマーは、中和することができ、水に可溶にすることができる。樹脂又はポリマーは、プレミックス組成物において使用する溶媒又は液体キャリア中に直ちに可溶となる、酸又は塩基官能性を有しない樹脂又はポリマーを含むことができる。例えば、酸又は塩基官能性のない樹脂又はポリマーは、有機溶媒に直ちに溶解することができる。
【００４５】
適切な樹脂又はポリマーは、酸性の官能性（例えばアクリル酸）を有するものを含むことができ、また、限定されないがアクリレート、メタクリレート、メチルメタクリレート、スチレンアクリレート、スチレン無水マレイン酸、及び当業者に知られている他のコポリマーを含むことができる。適切な樹脂又はポリマーは、カチオン性樹脂、例えばイミドベースの樹脂、及び当業者に知られている他のカチオン性樹脂を含むことができる。有機溶媒又はキャリアにおいて用いることができる樹脂又はポリマーは、限定されないがアクリレート、アルデヒド、ビニル、ケトン、及びエポキシを含む。
【００４６】
特定の例示的な実施形態において、樹脂又はポリマーは、塩基、例えばアンモニア；アミン、例えばモノエチルアミン（ＭＥＡ）、及びトリエチルアミン（ＴＥＡ）；アミノ―２―メチル―１―プロパノール、例えばＡＭＰＴＭ９５（ダウ）；水酸化物、例えば水酸化ナトリウム及び水酸化カリウム；並びに当業者に知られている任意の他の塩基によって中和することができる。他の実施形態において、樹脂又はポリマーは、酸、例えば乳酸、酢酸、又は当業者に知られている任意の他の酸等によって中和することができる。
【００４７】
存在する多くの市販の分散剤として、限定されないがＲｈｏｄａｓｕｒｆ（登録商標）（Ｒｈｏｄｉａ）、Ｔｒｉｔｏｎ（登録商標）（ダウ）、Ｓｏｐｒｏｐｈｏｒ（登録商標）（Ｒｈｏｄｉａ）、Ｉｇｅｐａｌ（登録商標）（Ｒｈｏｄｉａ）、ＥＦＫＡ（登録商標）（Ｃｉｂａ）、Ｓｏｌｓｐｅｒｓｅ（登録商標）（Ｌｕｂｒｉｚｏｌ）、ＢＹＫ（登録商標）（ＢＹＫ  Ｃｈｅｍｉｅ）、Ｔｅｇｏｓｐｅｒｓ（登録商標）（Ｔｅｇｏ）、Ｊｏｎｃｒｙｌ（登録商標）（ＢＡＳＦ）、Ｎｅｏｃｒｙｌ（登録商標）（ＤＳＭ）、Ｖａｎｃｒｙｌ（登録商標）（Ｃｙｔｅｃ）、Ｍｏｒｃｒｙｌ（登録商標）（ダウ）、ＳＭＡ（登録商標）（ＣｒａｙＶａｌｌｅｙ）、Ａｃｒｙｓｏｌ（登録商標）（ダウ）、Ｖｉｎｎｏｌ（登録商標）（Ｗａｃｋｅｒ）、及び当業者に知られている他のものを含む。
【００４８】
本明細書において提供する方法において使用するプレミックス組成物において、１又は１より多い分散剤を使用することができる。本明細書において提供する方法において使用するプレミックス組成物において、一つ以上の界面活性剤、樹脂若しくはポリマー、又はそれらの組み合わせを用いることができる。
【００４９】
本明細書において提供する組成物において、プレミックス組成物（質量％）の質量によるパーセンテージ（％）としての分散剤の総量は、組成物の質量で、例えば（約）１％〜２５％、例えば（約）１％〜５％、（約）１％〜１０％、（約）１％〜１５％、（約）１％〜２０％、（約）１％〜２５％、（約）５％〜１０％、（約）５％〜１５％、（約）５％〜２０％、（約）５％〜２５％、（約）１０％〜１５％、（約）１０％〜２０％、（約）１０％〜２５％、（約）１５％〜２０％、（約）１５％〜２５％、及び（約）２０％〜２５％である。一般に、プレミックス組成物は、２５質量％未満の分散剤を含む。例えば、本明細書において提供する方法において使用するプレミックス組成物は、少なくとも（約）１％、（約）３％、（約）５％、（約）７％、（約）１０％、（約）１２％、（約）１５％、（約）１７％、（約）１９％、（約）２０％、（約）２１％、（約）２２％、（約）２３％、（約）２４％の、ただし２５％（質量％）未満の分散剤の総量を含む。
[ｄ．更なる構成成分]
【００５０】
本明細書において提供する方法において使用するプレミックス組成物は、任意に構成成分、例えば殺生物剤、消泡剤、湿潤剤、フロー剤、及び平滑化剤のいずれか、又はそれらの組み合わせを含むことができる。更なる構成成分は、溶媒系及び粒子の種類のような、プレミックス組成物及び顔料粒子分散の特性に基づいて選択する。
【００５１】
殺生物剤を典型的に例えばインクジェットのインク組成物等の組成物に加え、例えばインク内の微生物（例えばカビ及び菌類）の成長を抑制する。適切な殺生物剤の例は、ナトリウムデヒドロアセテート、２―フェノキシエタノール、安息香酸ナトリウム、ナトリウムピリジンチオン―１―オキシド、エチルｐ―ヒドロキシベンゾアート、及び１，２―ベンズイソチアゾリン―３―オン、及びこれらの塩を含むが、これに限定されるものではない。例示的な市販の殺生物剤は、ＰＲＯＸＥＬＴＭ殺生物剤（Ａｒｃｈ  Ｃｈｅｍｉｃａｌｓ）である。
【００５２】
消泡剤をプレミックス組成物に加えて、組成物の調製の間、組成物の発泡を防止することができる。当業者に公知の任意の適切な消泡剤、好ましくは液体と混和できる消泡剤を用いることができる。適切な消泡剤は、限定されないがシリコーン消泡剤、及びアセチレン消泡剤を含む。いくつかの実施形態において、消泡剤は、ジプロピレングリコール、及び２，５，８，１１―テトラメチル―６―ドデセン―５，８―ジオールを含むことができる。例示的な市販の消泡剤は、Ｓｕｒｆｙｎｏｌ  ＤＦ―１１０Ｄ（Ａｉｒ  Ｐｒｏｄｕｃｔｓ）である。
【００５３】
湿潤剤を使用することもでき、また、限定されないがプロピレングリコール、ポリプロピレングリコール、エチレングリコール、ポリエチレングリコール、ジエチレングリコール、及びテトラエチレングリコールを含むグリコール；ソルビトール、グリセリン、トリアセチン、Ｎ―メチル―２―ピロリドン、グリセロール、尿素、チオ尿素、エチレン尿素、アルキル尿素、アルキルチオ尿素、ジアルキル尿素、及びジアルキルチオ尿素、並びにエタンジオール、プロパンジオール、プロパントリオール、ブタンジオール、ペンタンジオール、及びヘキサンジオールを含むジオール；並びにこれらの混合物及び誘導体を含む。
［２．ミリング媒体の存在下におけるプレミックス組成物のミリング］
【００５４】
本明細書において提供する方法において、プレミックス組成物の粒子を、好ましくは撹拌により、液体キャリアに実質的に不溶性である不溶性固体のミリング媒体の存在下でミリングする。本明細書において提供する方法において、一旦充分な粒径の縮小が起これば、ミリング媒体がプレミックス組成物の溶媒又は液体キャリアに可溶となるよう、ミリング媒体を選択することができる。顔料粒子分散が分散した樹脂の存在に耐えるよう、ミリング媒体を選択することもできる。ポリマー樹脂、一般的に例えば酸官能性スチレンアクリルは、分散及び印刷用インクにおいて用いられる。それらは分散剤、及び衝撃に対する緩衝剤としての価値を提供することができ、そして、それらは印刷用インクの再溶解性、及びアニロックスフレキソ印刷ローラーからの改良された流れを可能にする。
［ａ．ミリング媒体］
【００５５】
ミリング媒体は、プレミックス組成物用に選択する液体キャリア中に実質的に不溶性である、固体の非架橋ポリマー樹脂であることができる。本明細書において提供する方法において使用するポリマーミリング媒体は、粒径の縮小を完了した後、液体キャリア内に可溶化することができる。ｐＨ調整が可溶化のための機構である場合、ポリマーミリング媒体は、中和のための官能性を含むことができる。例えば、ポリマーミリング媒体は、酸性の官能性、又は塩基性の官能性を含むことができる。一つ以上の溶媒の添加が可溶化のための機構である場合、ポリマーミリング媒体は、ミリング媒体を有機溶媒に可溶化する官能基を含むことができる。
【００５６】
本明細書において提供する方法において使用するポリマーミリング媒体は、液体キャリア中に不溶性であり、粒径の縮小を完了した後、可溶化することができる。本明細書において提供する方法において使用できる適切なポリマーミリング媒体は、非架橋樹脂、例えばスチレン―アクリレート、イミド、及び塩化ビニル／酢酸ビニルポリマー樹脂を含む。
【００５７】
本明細書において提供する方法において使用することができる例示的な固体のポリマー樹脂としては、限定されないがアクリル樹脂、例えばスチレン―アクリル樹脂、フェノキシ樹脂、ケトン樹脂、アルデヒド樹脂、エポキシ樹脂、塩化ビニル系樹脂、塩化ビニル／酢酸ビニル樹脂、酢酸セルロース樹脂（例えばセルロースアセテートブチレート）、ポリエステル樹脂、アクリレート、メタクリレート、スチレンコポリマー、ポリアクリレート（例えばポリメチルメチルアクリレート）、ポリカーボネート、ポリアセタール、ポリ塩化ビニル及びコポリマー、ポリウレタン類、ポリアミド、ポリ（テトラフルオロエチレン）及び他のフルオロポリマー、高密度ポリエチレン、ポリプロピレン、セルロースエーテル及びエステル、例えば酢酸セルロース、ポリヒドロキシメタクリレート、ポリヒドロキシエチルアクリレート、シリコーンを含むポリマー、例えばポリシロキサン、生分解性ポリマー、例えばポリ（ラクチド）、ラクチド及びグリコリドのポリ（グリコリド）コポリマー、ポリ無水物、ポリ（ヒドロキシエチルメタクリレート）、ポリ（イミノカルボネート）、ポリ（Ｎ―アシルヒドロキシプロリン）エステル、ポリ（Ｎ―パルミトイルヒドロキシプロリノ）エステル、エチレン酢酸ビニルコポリマー、ポリ（オルトエステル）、ポリ（カプロラクトン）、ポリ（ホスファゼン）、及び上記の種類の任意の変性固体ポリマー樹脂を含む。これらの樹脂は、単独あるいは二以上の組合せで用いることができる。
【００５８】
固体のポリマー樹脂は、一つ以上の酸性基によって官能化した樹脂であることができる。例示的な酸性官能基は限定されないが、カルボキシル基、リン酸基、及び当業者に知られている他の酸性基を含む。いくつかの実施形態において、固体のポリマー樹脂は２００以上、例えば２１５、２２０、２２５、２３０、２４０、２５０以上の酸価を有する。他の実施形態において、固体のポリマー樹脂は、１００以上の、例えば１０５、１１０、１１５、１２５、１３５、１４５、１５０以上の酸価を有する。
【００５９】
固体のポリマー樹脂は、一つ以上の塩基性基によって官能化した樹脂であることができる。例示的な塩基性の官能基は限定されないがアミノ基、及び当業者に知られている他の塩基性基を含む。
【００６０】
本明細書において提供する方法において、ミリング媒体：顔料の比は、体積で２０：１〜１：２０である。いくつかの実施形態において、ミリング媒体：顔料の比は、約２０：１、１９：１、１８：１、１７：１、１６：１、１５：１、１４：１、１３：１、１２：１、１１：１、１０：１、９：１、８：１、７：１、６：１、５：１、４：１、３：１、２：１、又は１：１以下である。他の実施態様において、顔料：ミリング媒体の比は、約２０：１、１９：１、１８：１、１７：１、１６：１、１５：１、１４：１、１３：１、１２：１、１１：１、１０：１、９：１、８：１、７：１、６：１、５：１、４：１、３：１、２：１、又は１：１以下である。
【００６１】
本明細書において提供する方法において使用する例示的な固体ポリマー樹脂は、例えばスチレン―アクリレートポリマー樹脂を含む。多くの市販のスチレン―アクリレートポリマー樹脂として、限定されないがＢＡＳＦ製Ｊｏｎｃｒｙｌ（登録商標）ＨＰＤ―９６、５８０、５８６、６１１、６３３、６７４、６７８、６８２、及び６９０を含む。
【００６２】
本明細書において提供する方法において使用できる他の例示的な固体のポリマー樹脂は、例えば塩化ビニル／酢酸ビニルポリマー樹脂を含む。例示的な市販の塩化ビニル／酢酸ビニルポリマー樹脂は、Ｗａｃｋｅｒ製ＶｉｎｎｏｌＨ１５／５０を含む。
【００６３】
イミドベースの樹脂は、本明細書において提供する方法において使用できる固体のポリマー樹脂の例である。例示的な市販のイミドベースのポリマー樹脂は、ＣｒａｙＶａｌｌｅｙ製ＳＭＡ１０００Ｉを含む。
【００６４】
溶解型樹脂ビーズは、一般にペレット形態において供給される。樹脂はペレットとしてプレミックス組成物に加えることができ、又は樹脂は本明細書において提供する方法のプレミックス組成物中に使用する前に粉砕することができる。樹脂は、当業者に知られている任意の方法、例えばハンマーミリング、剪断条件下で液体キャリア中での撹拌、又はペレットをオスタライジング（Osterizing）（すなわち、オスターブレンダー内で挽くこと）によって粉砕することができる。オスタライジングは、約０．２５マイクロメートル〜８７．５マイクロメートルに渡るサイズの（Ｓｙｍｐａｔｅｃ  Ｌａｓｅｒ  Ｄｉｆｆｒａｃｔｉｏｎ、乾燥した、オスタライジングした物質で行った）、約０．３５マイクロメートル〜６．３８マイクロメートルの範囲に９０％を有するポリマー樹脂粒子を産生することができる。
［ｂ．分散の形成］
【００６５】
本明細書において提供する方法において、プレミックス組成物及びミリング媒体を共にミリングする。ミリングは、刃、ローターステーター、又は任意の他の適切な混合若しくはミリング装置による高い撹拌の下、槽内で行うことができる。ミリング装置は、高速のミキサー、又はボールミル、撹拌ボールミル、サンドミル、ペブルミル、水平メディアミル、垂直メディアミル、エアジェットミル、ローラーミル、アトリターミル、振動ミル、プラネタリーミル、若しくはビーズミルを含む任意の従来のミルの設計を備えた単純な容器であることができる。ミリングは、高速分散機、例えばカウレス分散機、ローター―ステーターミキサー、又は高い流体速度及び高剪断を提供することができる他の従来のミキサーと連動して行うこともできる。ミキサーは、限定されないが鋸歯の刃、カウレスブレード、ホモジナイザー、シルバーソンミキサー、Ｄ―ブレード、ローターステーター、又はプロペラを含むことができる。
【００６６】
例示的な実施形態において、撹拌は、充分な粒径の縮小が起こり、所定の粒径の分散が形成するまで行うことができる。混合時間は典型的に５分又は約５分〜４０時間又は約４０時間であるが、粒子の種類及び品質パラメータに応じて他の混合時間が可能である。一般に、混合時間は、所望の粒径の縮小、例えば、マイクロメートル以下の粒径が達成されるような時間である。本明細書において提供する方法において、混合時間は、約１時間〜２０時間とすることができる。
［３．ミリング媒体の可溶化］
【００６７】
例示的な実施形態において、プレミックス組成物の所定の粒径が得られた後、固体ミリング剤を液体キャリア中に可溶化する。可溶化は、例えばｐＨ調整によって液体キャリアの性質を変えることにより行うことができる。代替として、可溶化は、一つ以上の溶媒をプレミックス組成物に加えることにより行うことができる。可溶化技術の選択は、ポリマーミリング媒体の溶解特性に基づく。
【００６８】
本明細書において提供する例示的な方法において、粒径の縮小が完了し、顔料粒子が組成物内に分散した後、固体ポリマーミリング剤をプレミックス組成物内に可溶化することができる。固体のポリマーミリング剤は、プレミックス組成物中に存在する液体キャリア中に実質的に不溶性であるが、溶媒系の性質を変えることによって液体キャリア内に可溶化することができるように、選択することができる。
［ａ．ｐＨ調整］
【００６９】
いくつかの実施形態において、溶媒系の性質は、溶媒系のｐＨを調整することによって変えることができる。溶媒系のｐＨの調整は、ポリマーミリング媒体上の官能基、例えば酸性又は塩基性の基を中和することができ、ポリマー樹脂に液体キャリア中への可溶性を与えることができる。ポリマーミリング媒体は、分散の一部となる。溶媒系のｐＨは、例えば、酸又は塩基の添加により調整することができる。
【００７０】
特定の実施形態において、酸を組成物に加えることができる。組成物のｐＨが低下するよう、酸を組成物に加えることができる。ｐＨは、ポリマー樹脂が液体キャリア中に可溶化し、顔料粒子分散の一部となるレベルまで低下させることができる。使用することで溶媒系のｐＨを調整し、樹脂に可溶性を与えることができる適切な酸は、限定されないが酢酸、乳酸、リン酸、塩酸、硝酸、過塩素酸、硫酸、フッ化水素酸、臭化水素酸、ヨウ化水素酸、炭酸、過マンガン酸、クロム酸、シアン化水素酸、亜硝酸、亜硫酸、及びｐＨの調整に使用できることが当業者に知られている任意の酸を含む。例示的な実施形態において、ｐＨ調整は、酢酸の添加によって達成することができる。
【００７１】
ポリマーミリング媒体が、例えば、酸に可溶なポリマーミリング媒体である場合、酸を加えることができる。例示的な酸に可溶なポリマーミリング媒体は、カチオン性ポリマー樹脂、例えばイミドベースのポリマー樹脂である。
【００７２】
他の実施態様において、塩基を組成物に加えることができる。組成物のｐＨが上がるよう、塩基を組成物に加えることができる。ｐＨは、ポリマー樹脂が液体キャリア中に可溶化し、顔料粒子分散の一部となるレベルまで上昇させることができる。使用することで溶媒系のｐＨを調整し、樹脂に可溶性を与えることができる適切な塩基は限定されないが、アンモニア、苛性塩基、モノエチルアミン（ＭＥＡ）、トリエチルアミン（ＴＥＡ）、アミノ―２―メチル―１―プロパノール、水酸化ナトリウム（ＮａＯＨ）、水酸化カリウム（ＫＯＨ）、水酸化カルシウム、フッ化物、臭化物、ヨウ化物、重炭酸塩、アセテート、過マンガン酸塩、リン酸塩、クロム酸塩、シアン化物、亜硝酸塩、亜硫酸塩、及びｐＨを調整するために使用できることが当業者に知られている任意の塩基を含む。例示的な実施形態において、ｐＨ調整は、アンモニアの添加によって達成することができる。
【００７３】
ポリマーミリング媒体が、例えば、アルカリに可溶なポリマーミリング媒体である場合、塩基を加えることができる。例示的な酸に可溶なポリマーミリング媒体は、アニオン性ポリマー樹脂、例えばスチレン―アクリレートポリマー樹脂である。
【００７４】
本明細書において提供する方法において、ｐＨ調整は、希薄溶液、例えば希薄水溶液で酸又は塩基を加えることによって達成することができる。酸又は塩基は、濃縮溶液、例えば濃縮水溶液で加えることができる。ｐＨ調整による樹脂の可溶性は、当業者に知られている任意の酸又は塩基の添加方法によって影響される可能性がある。
［ｂ．一つ以上の溶媒の添加］
【００７５】
いくつかの実施形態において、溶媒系の性質は、一つ以上の溶媒を組成物に加えることにより変えることができる。加える一つ以上の溶媒は、プレミックス組成物に使用する液体キャリアと相溶性であり（混和でき）ポリマーミリング媒体を溶解するのに充分な溶解力を有する溶媒を含むことができる。ポリマーミリング媒体が可溶性である一つ以上の溶媒の添加は、ポリマー樹脂に液体キャリアへの可溶性を与えることができる。従って、ポリマーミリング媒体は分散の一部となる。
【００７６】
組成物に加えることでポリマーミリング媒体を可溶化することができる適切な溶媒は、水又は非水性溶媒、例えば脂肪族炭化水素、例えばヘプタン、ヘキサン、及びペンタン；環状炭化水素、例えばシクロヘキサノン、及び置換環状炭化水素、例えばエチルシクロヘキサン；ケトン；エーテル；エステル；石油蒸留物、例えばナフサ、石油エーテル、及び軽い脂肪族溶媒；芳香族炭化水素及び化合物、例えばキシレン及びトルエン；アルキルアセテート、例えば酢酸エチル、イソプロピルアセテート、酢酸ブチル、プロピレングリコールモノメチルエーテルアセテート（ＰＭアセテート）、及びｎ―プロピルアセテート；グリコール及びグリコールエーテル、例えばモノプロピレングリコール、ジプロピレングリコール、１―エトキシ―２―プロパノール、１―プロポキシ―プロパノール（ＰＲＯＰＯＳＯＬ溶媒Ｐ）、プロピレングリコールｎ―プロピルエーテル、ｎ―ブチルエーテル、ジエチレングリコールモノブチルエーテル、プロピレングリコールメチルエーテル、及びジアセトンアルコール；グリコールエーテルアセテート；並びにアルコール、例えばブチルアルコール、３―メトキシブタノール、エタノール、プロパノール、イソプロパノール、及びｎ―プロパノールを含む。本明細書において提供する方法において、更なる溶媒は単一の溶媒であることができ、又は一つ以上の溶媒の混合物であることができる。
【００７７】
本明細書において提供するポリマー樹脂に可溶性を与える例示的な方法は、一つ以上の溶媒、例えば炭化水素を、ミリングしたプレミックス組成物に添加することを含む。例えば、３―メトキシブタノール等のアルコールの液体キャリアを含むミリングしたプレミックス組成物に、シクロヘキサンのような環状炭化水素を加える。
［ｃ．ｐＨ調整及び一つ以上の溶媒の添加］
【００７８】
いくつかの実施形態において、溶媒系の性質は、ｐＨ調整と、一つ以上の溶媒をミリングしたプレミックス組成物へ加えることとの組合せによって、変えることができる。ｐＨ調整及び溶媒添加は、上記に開示した方法のいずれかに従って行うことができる。
【００７９】
本明細書において提供する方法のいくつかの実施形態において、ポリマーミリング媒体は、ｐＨ調整又は溶媒添加の単独によっては組成物内に可溶化することができない。例えば２００以下の低い酸価を有するポリマー樹脂は、例えば塩基の添加によるｐＨ調整、及び例えばアルコール等の一つ以上の溶媒の添加もまた必要とする場合がある。
【００８０】
［４．典型的な方法］
ここに開示するものは、一つ以上の粒子（例えば顔料）、一つ以上の液体キャリア（例えば水又は有機溶媒）、一つ以上の分散剤、及び任意に一つ以上の添加物のプレミックス組成物を調製する工程と；液体キャリアに実質的に不溶性である固体ミリング剤（例えば非架橋ポリマー樹脂、例えば、アルカリに可溶な樹脂、酸に可溶な樹脂、又は有機溶媒に可溶な樹脂）の存在下で、プレミックス組成物を攪拌する工程と；粒径の縮小が完了した後、例えばｐＨ調整（例えば酸若しくは塩基の添加）によって、又は一つ以上の溶媒の添加によって固体ミリング剤を液体キャリア中に可溶化する工程とを含む方法である。
【００８１】
以下の方法は、単に例示的で、ここから調整をすることができる基礎を提供するものである。本方法の所望の特性の、全てとまではいかないがいくつかを保持しつつ、本方法の工程に対して変更をすることができるものと理解する。各工程の工程又は構成成分を、追加又は変更することによって、更なる変更をすることができる。例えば、工程を行う順序を変更してもよい。
【００８２】
例えば、本明細書において提供する例示的な方法は、ミリング媒体としてアルカリに可溶なアニオン性固体ポリマー樹脂（例えば、アニオン性スチレン―アクリルポリマー）を利用することができ、また、例えば塩基（例えばアンモニア）の添加によるｐＨ調整によって、粒子の分散（例えば顔料の分散）の後、樹脂を可溶化することができる。例えば、本明細書において提供する方法は、組成物にアンモニアを添加することによって、顔料の分散の後、可溶化することができるアニオン性スチレン―アクリルポリマーを利用することができる。
【００８３】
粒径の縮小の後に組成物内に可溶化することができる固体のポリマーミリング媒体を利用する、本明細書において提供する方法の例示は、ミリング媒体として酸に可溶なカチオン性の固体のポリマー樹脂（例えば、カチオン性イミド系ポリマー）を利用するものであり、それは、例えば酸（例えば酢酸）の添加によるｐＨ調整によって、粒子の分散（例えば顔料の分散）の後、可溶化することができる。例えば、本明細書において提供する方法は、組成物に酢酸を添加することによって、顔料の分散の後、可溶化することができるカチオン性イミド系ポリマーを利用することができる。
【００８４】
粒径の縮小の後に組成物内に可溶化することができる固体のポリマーミリング媒体を利用する、本明細書において提供する方法の例示は、ミリング媒体としてアルカリに可溶なアニオン性固体ポリマー樹脂（例えば、低酸価のアニオン性スチレン―アクリレートポリマー）を利用するものであり、これは、例えば塩基（例えばアンモニア）の添加によるｐＨ調整、及び第二溶媒（例えばｎ―プロパノールのようなアルコール）の添加によって、粒子の分散（例えば顔料の分散）の後、可溶化することができる。例えば、本明細書において提供する方法は、アンモニア及びｎ―プロパノールを組成物に添加することによって、顔料の分散の後、可溶化することができるアニオン性スチレン―アクリレートポリマーを利用することができる。
【００８５】
粒径の縮小の後で組成物内に可溶化することができる固体のポリマーミリング媒体を利用する、本明細書において提供する例示的な方法は、ミリング媒体として、溶媒に可溶な、例えば３―メトキシ―ブタノール等の有機溶媒に可溶な、固体のポリマー樹脂を利用するものである。そのようなミリング媒体は、限定されないが、第二の溶媒（例えばシクロヘキサノン等の環状炭化水素）の添加によって、粒子の分散（例えば顔料の分散）の後、可溶化することができる塩化ビニル／酢酸ビニルポリマーを含む。例えば、本明細書において提供する方法は、シクロヘキサノンを組成物に添加することによって、顔料の分散の後、３―メトキシブタノール中に可溶化することができる塩化ビニル／酢酸ビニルポリマーを利用することができる。
【実施例】
【００８６】
［Ｃ．例］
以下の例は、実験及び達成した結果を含み、単に例示の目的にのみ提供し、請求された発明主題を制限するものとして解釈されない。
［例１］
【００８７】
ミリング媒体としてアニオン性固体ポリマー樹脂を利用した、一連のインク組成物を調製した。顔料の粒径の縮小が完了した後（すなわち撹拌又はミリングの後）、塩基を用いて溶液のｐＨを調整することによって、又はｐＨ調整及び組成物に対する第二の溶媒の添加によって、樹脂（アニオン性スチレン―アクリル樹脂）をインク組成物中に可溶にした（分散させた）。分散可能なアニオン性固体ポリマー樹脂のミリング媒体の代わりにセラミックミリング媒体（０．７ｍｍ）又はガラスミリング媒体を利用した、一連の比較のインク組成物を調製した。分散可能な固体のポリマーミリング媒体を用いて調製したインク組成物の特性（例えば色の濃度、光沢、及び粒度分布）を測定し、セラミック又はガラスミリング媒体を用いて調製したインク組成物と比較した。特に明記しない限り、比較のインク組成物は、業界標準に従ってミリングした市販の顔料を使用した。
［Ａ．ｐＨ調整により可溶化したアルカリに可溶なアニオン性固体ポリマーミリング媒体］
［１．黄色インク組成物］
【００８８】
ミリング媒体としてアルカリに可溶なアニオン性スチレン―アクリル固体ポリマー樹脂を利用した、一連の黄色インク組成物を調製した。黄色インク１〜４は、外装グレード黄色顔料７４（インク１〜３；製品番号２７２―０７２３；Ｓｕｎ  Ｃｈｅｍｉｃａｌ、Ｐａｒｓｉｐｐａｎｙ、ＮＪ）、又は内装グレード黄色顔料７４（インク４；製品Ｎｏ．４７２―４４９７、Ｓｕｎ  Ｃｈｅｍｉｃａｌ）を、ＴｒｉｔｏｎＸ―１００界面活性剤（ダウ、Ｍｉｄｌａｎｄ、ＭＩ）、アニオン性スチレン―アクリルポリマーＪｏｎｃｒｙｌ（登録商標）６７８樹脂ペレット（酸価＝２１５；分子量＝８５００；ＢＡＳＦ、Ｆｌｏｒｈａｍ  Ｐａｒｋ、ＮＪ）、ＤＦ―１１０Ｄ消泡剤（Ａｉｒ  Ｐｒｏｄｕｃｔｓ、Ａｌｌｅｎｔｏｗｎ、ＰＡ）、及び水と、シルバーソンミキサー（Ｅａｓｔ  Ｌｏｎｇｍｅａｄｏｗ、ＭＡ）中で混ぜ合わせることにより調製した。インク１〜３は、Ｐｒｏｘｅｌ殺生物剤（Ａｒｃｈ  Ｃｈｅｍｉｃａｌｓ、Ｎｏｒｗａｌｋ、ＣＴ）もまた含んだ。組成物を、それぞれ２時間（インク１及び４）、又は４時間（インク２及び３）混合した。溶液のｐＨを次いでアンモニアによって中和し、結果として組成物中のＪｏｎｃｒｙｌ（登録商標）６７８樹脂の分散となった。処方を下記の表１に示す。
【００８９】
スチレン―アクリル樹脂を含む２つの比較の黄色インク（インク５及び６）もまた調製した。スチレン―アクリル樹脂をミリング媒体として使用するのではなく、組成物に加える前にアンモニアによって最初に中和した。インク５及び６は、外装グレード黄色顔料７４（インク５；製品番号２７２―０７２３；Ｓｕｎ  Ｃｈｅｍｉｃａｌ）又は内装グレード黄色顔料７４（インク６；製品Ｎｏ.４７２―４４９７、Ｓｕｎ  Ｃｈｅｍｉｃａｌ）、中和したスチレン―アクリルポリマーＪｏｎｃｒｙｌ（登録商標）６７８樹脂（インク５）又はＪｏｎｃｒｙｌ（登録商標）６７４樹脂（インク６；酸価＝２１７；分子量＝１３，０００；ＢＡＳＦ）、ＤＦ―１１０Ｄ消泡剤（Ａｉｒ  Ｐｒｏｄｕｃｔｓ）、及び水を、シルバーソンミキサー（Ｅａｓｔ  Ｌｏｎｇｍｅａｄｏｗ、ＭＡ）中で混合することによって調製した。インク５は、ＴｒｉｔｏｎＸ―１００界面活性剤（ダウ）及びＰｒｏｘｅｌ殺生物剤（Ａｒｃｈ  Ｃｈｅｍｉｃａｌｓ）もまた含んだ。プレミックスは、３０分内で完成し、その後０．７ｍｍのセラミックミリング媒体を利用して、アイガーミニ―ミル（Ｅｎｇｉｎｅｅｒｅｄ  Ｍｉｌｌｓ社、Ｇｒａｙｓｌａｋｅ、ＩＬ）で、６分間（インク５）又は１２分間（インク６）ミリングした。処方を下記の表１に示す。
【表１】
0005964856.tif 000002
【００９０】
ミリング媒体として使用するスチレンアクリル樹脂に加えて、分散したスチレンアクリル樹脂溶液を含む他の黄色インク組成物もまた調製した。インク７は、５９．６％の固体で６２０ｇのＣ．Ｉ．黄色顔料１４プレスケーキ（製品番号４７４―４４８０；Ｓｕｎ  Ｃｈｅｍｉｃａｌ、Ｐａｒｓｉｐｐａｎｙ、ＮＪ）を、３０％の固体で１２４ｇのＪｏｎｃｒｙｌ（登録商標）６７４の樹脂溶液、２４８ｇのＪｏｎｃｒｙｌ（登録商標）６７４の挽いた樹脂ペレット、２ｇのＰｒｏｘｅｌ  ＧＸＬ殺生物剤（Ａｒｃｈ  Ｃｈｅｍｉｃａｌｓ、Ｎｏｒｗａｌｋ、ＣＴ）、２ｇのＤＦ―１１０Ｄ消泡剤（Ａｉｒ  Ｐｒｏｄｕｃｔｓ、ＡＵｅｎｔｏｗｎ、ＰＡ）、及び４３．４ｇのＳｏｐｒｏｐｈｏｒ（登録商標）Ｓ４０／７０界面活性剤（Ｒｈｏｄｉａ）と混ぜ合わせることによって調製した。組成物を、カウレスブレードを使用したＨｏｃｋｍｅｙｅｒミキサーで、６６００ＲＰＭで合計１５時間混合し、次いでアンモニアの２８％溶液９５ｇを加えることによって中和し、黄色インク組成物を産生した。
【００９１】
２９．０％の黄色顔料１４、４５．７％のＪｏｎｃｒｙｌ（登録商標）６７４樹脂、（アンモニアによって中和した３０％の樹脂固体）、０．２％のＰｒｏｘｅｌＧＸＬ殺生物剤、０．２％のＤＦ―１１０Ｄ消泡剤、及び２５．３％の水からなる市販の黄色１４分散を、比較の黄色インク（インク８）として用いた。インク８を、スチレン―アクリル固体ポリマー樹脂ミリング媒体の代わりに１．０ｍｍのガラスミリング媒体を使用して、Ｐｒｅｍｉｅｒ（登録商標）ミルでミリングした。
【００９２】
インク１〜８の色の濃度を、ペイントベース：インクの５０：１の比率を用いたＰｏｒｔｅｒ（登録商標）ペイントベース（Ｐｉｔｔｓｂｕｒｇｈ、ＰＡ）での色付けの後、Ｄａｔａｃｏｌｏｒ  ６００（登録商標）分光光度計（Ｌａｗｒｅｎｃｅｖｉｌｌｅ、ＮＪ）で測定した。色付けのため、５０グラムの白色塗料をカップ内に測定した。その白色塗料に、１．０グラムのインク組成物を加えた。カップ内の色が均一になるまで、金属スパチュラで混合した。一般に、これは約１〜２分間で、スパチュラの約５０回転を必要とした。次いで、インク組成物を、＃３０マイヤーロッドを用いてＬｅｎｅｔａカード（Ｌｅｎｅｔａ社、Ｍａｈｗａｈ、ＮＪ）に隣り合わせで「引き下ろし」（塗布し）て、エアドライヤーで乾燥した。次いで、乾燥した色合いを、「バッチ」（インク１〜４、及び７）対「標準」（それぞれインク５〜６、及び８）について、分光光度計で測定した。光を分光光度計から塗布物の上に発し、反射率曲線を測定した。色の濃度は、「バッチ」対「標準」の最大吸収における反射率の比較の尺度である。インク１〜４は、比較インク５及び６に対して同程度、又はより高い相対的な色の濃度の値を示した。比較インク５に対して、インク１、２、及び３は、それぞれ１０１．６４％、１０１．３４％、及び１００．７１％の濃度を達成した。インク４は、比較インク６に対して９８．９８％の濃度を示した。インク７は、比較インク８に対して１１２％の濃度を示した。
【００９３】
Ｄ５０の平均粒度分布を、それぞれのインク組成物ごとに測定した。平均粒径は、Ｎａｎｏｔｒａｃ粒径分析装置（Ｍｉｃｒｏｔｒａｃ、Ｍｏｎｔｇｏｍｅｒｙｖｉｌｌｅ、ＰＡ）を使用して決定した。結果を、下記の表２に示す。
【００９４】
インク１〜４の光沢を測定し、比較インク５、及び６の光沢値と比較した。光沢測定は、６０°光沢計（ＢＹＫ  Ｇａｒｄｎｅｒ、Ｃｏｌｕｍｂｉａ、ＭＤ）を使用して得た。
【表２】
0005964856.tif 000003
【００９５】
インク１〜４は、セラミックミリング媒体を使用して調製したインク５及び６と同等又は上回る、光沢値及び平均粒径寸法を示した。インク７は、ガラスミリング媒体を使用して調製したインク組成物（インク８）より小さいＤ５０平均粒度分布を達成することができた。これらの結果は、セラミック又はガラスミリング媒体を用いて調製したインクと同等又は優れた色の濃度、光沢、及び平均粒径値を示す、ミリング後に可溶化したアニオン性ポリマーミリング媒体を利用したインクを調製することができたことを示す。
［２．黒色インク組成物］
【００９６】
黒色インク組成物（インク９）は、Ｒｅｇａｌ（登録商標）６６０黒色顔料７（Ｃａｂｏｔ、Ｂｏｓｔｏｎ、ＭＡ）を、Ｔｒｉｔｏｎ  Ｘ―１００界面活性剤（ダウ、Ｍｉｄｌａｎｄ、ＭＩ）、アニオン性スチレン―アクリルポリマーＪｏｎｃｒｙｌ（登録商標）６７８樹脂ペレット（酸価＝２１５；分子量＝８５００；ＢＡＳＦ、Ｆｌｏｒｈａｍ  Ｐａｒｋ、ＮＪ）、ＤＦ―１１０Ｄ消泡剤（Ａｉｒ  Ｐｒｏｄｕｃｔｓ、Ａｌｌｅｎｔｏｗｎ、ＰＡ）、及び水と、シルバーソンミキサー（Ｅａｓｔ  Ｌｏｎｇｍｅａｄｏｗ、ＭＡ）中で混ぜ合わせることによって調製した。組成物を２時間混合し、次いでｐＨをアンモニアによって中和し、結果として組成物中のＪｏｎｃｒｙｌ（登録商標）６７８樹脂の分散となった。処方を下記の表３に示す。
【００９７】
スチレン―アクリル樹脂を利用した比較の黒色インク（インク１０）もまた調製した。アニオン性樹脂をミリング媒体として使用するのではなく、組成物に加える前にアンモニアによって最初に中和した。インク１０は、Ｒｅｇａｌ（登録商標）６６０黒色顔料７（Ｃａｂｏｔ）、中和したスチレン―アクリルポリマーＪｏｎｃｒｙｌ（登録商標）６７４樹脂（酸価＝２１７；分子量＝１３，０００；ＢＡＳＦ）、ＤＦ―１１０Ｄ消泡剤（Ａｉｒ  Ｐｒｏｄｕｃｔｓ）、Ｐｒｏｘｅｌ殺生物剤（Ａｒｃｈ  Ｃｈｅｍｉｃａｌｓ）、及び水を、シルバーソンミキサー（Ｅａｓｔ  Ｌｏｎｇｍｅａｄｏｗ、ＭＡ）中で混合することにより調製した。プレミックスは、３０分内に完成し、続いて０．７ｍｍのセラミック媒体を利用して、アイガーミニ―ミル（Ｅｎｇｉｎｅｅｒｅｄ  Ｍｉｌｌｓ社、Ｇｒａｙｓｌａｋｅ、ＩＬ）で、１２分間ミリングした。処方を下記の表３に示す。
【表３】
0005964856.tif 000004
【００９８】
インク９及び１０の色の濃度を、ペイントベース：上記の方法によるインクの５０：１の比率を用いたＰｏｒｔｅｒ（登録商標）ペイントベース（Ｐｉｔｔｓｂｕｒｇｈ、ＰＡ）中で色付けした後、Ｄａｔａｃｏｌｏｒ  ６００（登録商標）分光光度計（Ｌａｗｒｅｎｃｅｖｉｌｌｅ、ＮＪ）で測定した。インク９は、インク１０に対して９４．８８％の色の濃度を示した。インク９の光沢、及び平均粒径（Ｄ５０）を測定し、比較インク１０の光沢、及び平均粒径値と比較した。光沢測定は、６０°光沢計（ＢＹＫ  Ｇａｒｄｎｅｒ、Ｃｏｌｕｍｂｉａ、ＭＤ）を使用して得た。平均粒径は、Ｎａｎｏｔｒａｃ粒径分析装置（Ｍｉｃｒｏｔｒａｃ、Ｍｏｎｔｇｏｍｅｒｙｖｉｌｌｅ、ＰＡ）を使用して決定した。インク９、及び１０の光学濃度を、コーティングしていないＬｅｎｅｔａ紙上で、＃３マイヤーロッドを使用して手で塗布物を作り、ＢＹＫ  Ｇａｒｄｎｅｒ濃度計を用いて測定することにより測定した。結果を下記の表４に示す。
【表４】
0005964856.tif 000005
【００９９】
インク９は、比較インク１０に対してより高い光沢値、及び平均粒径寸法を示した。インク９の光学濃度は、インク１０と同等であった。これらの結果は、セラミックミリング媒体を使用して調製した黒色インクを上回る色の濃度、光沢、及び平均粒径値を示す、ミリング後に可溶化したアニオン性ポリマーミリング媒体を利用した黒色インクを調製することができたことを証明する。
［３．青色インク組成物］
【０１００】
組成物中への分散前のミリング媒体としてアニオン性スチレンアクリル固体樹脂を利用した３つの青いインク組成物を調製した。インク１１及び１２は、青色顔料１５：３（製品番号２４９―９８１３；Ｓｕｎ  Ｃｈｅｍｉｃａｌ、Ｐａｒｓｉｐｐａｎｙ、ＮＪ）を、Ｔｒｉｔｏｎ  Ｘ―１００界面活性剤（ダウ、Ｍｉｄｌａｎｄ、ＭＩ）、アニオン性スチレン―アクリルポリマーＪｏｎｃｒｙｌ（登録商標）６７８樹脂ペレット（インク１１；酸価＝２１５；分子量＝８５００；ＢＡＳＦ、Ｆｌｏｒｈａｍ  Ｐａｒｋ、ＮＪ）又はＪｏｎｃｒｙｌ（登録商標）ＨＰＤ―９６樹脂ペレット（インク１２；酸価＝２２０；分子量＝１６，０００；ＢＡＳＦ）、ＤＦ―１１０Ｄ消泡剤（Ａｉｒ  Ｐｒｏｄｕｃｔｓ、Ａｌｌｅｎｔｏｗｎ、ＰＡ）、及び水と、シルバーソンミキサー（Ｅａｓｔ  Ｌｏｎｇｍｅａｄｏｗ、ＭＡ）中で混ぜ合わせることによって調製した。青色の相乗剤（ポリアルコキシＣｕＰｃスルホンアミド（Ｓｕｎ  Ｃｈｅｍｉｃａｌ））もまたインク１２に加えて、それを使用しないことによる凝集又は粒径の成長に対してより高い安定性を提供した。組成物を２０時間混合し、次いでｐＨをアンモニアによって中和して、Ｊｏｎｃｒｙｌ（登録商標）６７８、又はＪｏｎｃｒｙｌ（登録商標）ＨＰＤ―９６樹脂の分散を生じた。処方を下記の表５に示す。
【０１０１】
インク１３（表に示さない）は、組成物に加える前にオスターブレンダーで挽いた（オスタライジングした）アニオン性スチレン―アクリルポリマーＪｏｎｃｒｙｌ（登録商標）６９０樹脂ペレット（酸価＝２４０；分子量＝１６，５００；ＢＡＳＦ、Ｆｌｏｒｈａｍ  Ｐａｒｋ、ＮＪ）を利用した。インク１３は、３０．０ｇのＣ．Ｉ．青色顔料１５：３（製品番号２４９―１２８４；Ｓｕｎ  Ｃｈｅｍｉｃａｌ、Ｐａｒｓｉｐｐａｎｙ、ＮＪ）、６．０ｇのＺｅｐｈｒｙｍ  ＳＤ―１１２１分散剤（Ｃｒｏｄａ社、エジソン、ＮＪ）、０．４ｇのＤＦ―１１０Ｄ消泡剤（Ａｉｒ  Ｐｒｏｄｕｃｔｓ、ＡＵｅｎｔｏｗｎ、ＰＡ）、及び６３．６ｇの脱イオン水を、４０．０ｇのオスタライジングしたＪｏｎｃｒｙｌ（登録商標）樹脂に加えることによって調製した。組成物を、シルバーソンミキサー（Ｅａｓｔ  Ｌｏｎｇｍｅａｄｏｗ、ＭＡ）中で、４４００ＲＰＭで９時間混合した。
【０１０２】
スチレン―アクリル樹脂を利用した２つの比較の青色インク（インク１４及び１５）を調製した。アニオン性樹脂をミリング媒体として使用するのではなく、組成物に加える前にアンモニアによって最初に中和した。比較インク１４は、青色顔料１５：３（Ｓｕｎ  Ｃｈｅｍｉｃａｌ）、中和したＪｏｎｃｒｙｌ（登録商標）６７４樹脂（酸価＝２１７；分子量＝１３，０００；ＢＡＳＦ）、Ｐｒｏｘｅｌ殺生物剤（Ａｒｃｈ  Ｃｈｅｍｉｃａｌｓ）、及び水を、シルバーソンミキサー（Ｅａｓｔ  Ｌｏｎｇｍｅａｄｏｗ、ＭＡ）中で混合することにより調製した。プレミックスは、３０分内に完成し、続いて０．７ｍｍのセラミックミリング媒体を利用してアイガーミニ―ミル（Ｅｎｇｉｎｅｅｒｅｄ  Ｍｉｌｌｓ社、Ｇｒａｙｓｌａｋｅ、ＩＬ）で１８分間ミリングした。比較インク１４の処方を表５に示す。
【０１０３】
比較のインク１５は、上記に開示したものと同一の材料及び量のインク１３を使用して調製した。比較インク１５を、セラミックミリング媒体を使用してＮｅｔｚｓｃｈ  Ｌａｂ  Ｓｔａｒ（登録商標）ミルでミリングした。
【表５】
0005964856.tif 000006
【０１０４】
インク１１〜１５の色の濃度を、ペイントベース：上記の方法によるインクの５０：１の比率を用いたＰｏｒｔｅｒ（登録商標）ペイントベース（Ｐｉｔｔｓｂｕｒｇｈ、ＰＡ）中で色付けした後、Ｄａｔａｃｏｌｏｒ  ６００（登録商標）分光光度計（Ｌａｗｒｅｎｃｅｖｉｌｌｅ、ＮＪ）で測定した。インク１１及び１２は、比較インク１４に対してそれぞれ１０９．１８％、及び１０２．６６％の色の濃度を示した。インク１１及び１２の光沢、及び平均粒径（Ｄ５０）を測定し、比較インク１４の光沢、及び平均粒径値と比較した。インク１３の平均粒径を測定し、比較インク１５と比較した。光沢測定は、６０°光沢計（ＢＹＫ  Ｇａｒｄｎｅｒ、Ｃｏｌｕｍｂｉａ、ＭＤ）を使用して得た。平均粒径は、Ｎａｎｏｔｒａｃ粒径分析装置（Ｍｉｃｒｏｔｒａｃ、Ｍｏｎｔｇｏｍｅｒｙｖｉｌｌｅ、ＰＡ）を使用して決定した。結果を下記の表６に示す。
【表６】
0005964856.tif 000007
【０１０５】
インク１１及び１２は、セラミックミリング媒体を使用して調製した比較インク１４と比較して、より高い光沢値を示し、また、より小さい平均粒径の分散を達成することが可能であった。インク１３は、同じ構成成分から作成したがセラミック媒体でミリングした比較インク１５より、小さい粒径寸法を達成することができた。この結果は、セラミックミリング媒体を使用して調製した青色インクと比較してより高い光沢、及びより少ない平均粒径を示すことができる青色インクを、ミリング後に可溶化したミリング媒体から調製することができることを示す。
［４．紫色インク組成物］
【０１０６】
組成物中への分散前のミリング媒体としてアニオン性スチレン―アクリル固体樹脂を利用した２つの紫色インク組成物を調製した。インク１６及び１７は、Ｃ．Ｉ．紫色顔料２３（製品番号２４６―１６７１；Ｓｕｎ  Ｃｈｅｍｉｃａｌ、Ｐａｒｓｉｐｐａｎｙ、ＮＪ）を、オスタライジングしたＪｏｎｃｒｙｌ（登録商標）６９０アクリル樹脂ペレット（酸価＝２４０；分子量＝１６，５００；ＢＡＳＦ、Ｆｌｏｒｈａｍ  Ｐａｒｋ、ＮＪ）、Ｉｇｅｐａｌ（登録商標）ＣＡ―８８７界面活性剤（Ｒｈｏｄｉａ、Ｎｅｗ  Ｂｒｕｎｓｗｉｃｋ、ＮＪ）、ＤＦ―１１０Ｄ消泡剤（Ａｉｒ  Ｐｒｏｄｕｃｔｓ、Ａｌｌｅｎｔｏｗｎ、ＰＡ）、Ｐｒｏｘｅｌ  ＧＸＬ殺生物剤（Ａｒｃｈ  Ｃｈｅｍｉｃａｌｓ、Ｎｏｒｗａｌｋ、ＣＴ）、及び水と混ぜ合わせることによって調製した。組成物を、シルバーソンミキサー（Ｅａｓｔ  Ｌｏｎｇｍｅａｄｏｗ、ＭＡ）中で、４４００ＲＰＭで混合し、次いでｐＨをアンモニアによって中和して、Ｊｏｎｃｒｙｌ（登録商標）６９０樹脂の分散を生じた。処方を下記の表７に示す。
【表７】
0005964856.tif 000008
【０１０７】
組成物中への分散前のミリング媒体としてアニオン性スチレンアクリル固体樹脂を利用した第３の紫色インク組成物（インク１８）を調製した。このインク組成物は、ミリング媒体として使用したスチレンアクリル樹脂に加えて、水及びスチレンアクリル樹脂のスラリーを含んだ。スラリーは、５０．６ｇのＪｏｎｃｒｙｌ（登録商標）６７４アクリル樹脂（酸価＝２１７；分子量＝１３，０００；ＢＡＳＦ）、及び１８７．４ｇの水を、樹脂ペレットをローター／ステーターミキサーで混合して、〜４０μｍに縮小することによって調製した。次いで、１２６．５ｇのＣ．Ｉ．紫色顔料２３（Ｓｕｎ  Ｃｈｅｍｉｃａｌ）、３０％の固体で４２．０ｇのＪｏｎｃｒｙｌ（登録商標）６７４樹脂溶液（ＢＡＳＦ）、４０％の固体で７．９ｇのＨＬＤ―１１を分散させた添加物（Ｋｅｉｍ  Ａｄｄｉｔｅｃ、Ｋｉｒｃｈｂｅｒｇ、ドイツ）、０．３ｇのＰｒｏｘｅｌ  ＧＸＬ殺生物剤（Ａｒｃｈ  Ｃｈｅｍｉｃａｌｓ）、及び０．３ｇのＤＦ―１１０Ｄ消泡剤（Ａｉｒ  Ｐｒｏｄｕｃｔｓ）をスラリーに加え、及びシルバーソンミキサーを用いて４４００ＲＰＭで混合した。次いで、溶液のｐＨをアンモニアによって中和して、最終的なインク分散中のＪｏｎｃｒｙｌ（登録商標）６７４アクリル樹脂ペレット（ミリング媒体として使用した）の分散を生じた。
【０１０８】
市販の紫色インク組成物（インク２０）を、インク１６〜１８に対する比較例として用いた。比較インク２０もまたスチレン―アクリル樹脂を含むが、それは組成物に加える前にアンモニアによって中和したものであった。比較インク２０は、３８％のＣ．Ｉ．紫色顔料２３（製品番号２４６―１６７１；Ｓｕｎ  Ｃｈｅｍｉｃａｌ）、９．５％の中和したＪｏｎｃｒｙｌ（登録商標）６７４樹脂溶液（３０％の樹脂固体）（ＢＡＳＦ）、０．２％のＰｒｏｘｅｌ殺生物剤（Ａｒｃｈ  Ｃｈｅｍｉｃａｌｓ）、０．３％のＤＦ―１１０Ｄ消泡剤（Ａｉｒ  Ｐｒｏｄｕｃｔｓ）、及び５２．１％の水を含んだ。組成物を、固体のポリマー樹脂の代わりに１．０ｍｍのガラスミリング媒体を用いて、Ｐｒｅｍｉｅｒ（登録商標）ミルでミリングした。
【０１０９】
ミリング媒体として使用するスチレンアクリル樹脂に加えて、分散したスチレンアクリル樹脂溶液を含む他の紫色インク組成物もまた調製した。インク１９は、４８．６ｇのＣ．Ｉ．紫色顔料３（製品番号Ｚ９９ＣＮ０９０４；Ｓａｎｈｕ  Ｃｏｌｏｒ社（中国））を、３０％の固体で１６．２ｇのＪｏｎｃｒｙｌ（登録商標）６７４樹脂溶液、１０．０ｇのＪｏｎｃｒｙｌ（登録商標）６７４の挽いた樹脂ペレット、４．２ｇのＴｒｉｔｏｎ（登録商標）Ｘ―１００界面活性剤（ダウ）、０．３ｇのＰｒｏｘｅｌ  ＧＸＬ殺生物剤（Ａｒｃｈ  Ｃｈｅｍｉｃａｌｓ、Ｎｏｒｗａｌｋ、ＣＴ）、０．３ｇのＤＦ―１１０Ｄ消泡剤（Ａｉｒ  Ｐｒｏｄｕｃｔｓ、Ａｌｌｅｎｔｏｗｎ、ＰＡ）、及び７０．４ｇの水と混ぜ合わせることによって調製した。組成物を、シルバーソンミキサーで、４４００ＲＰＭで合計１２時間混合し、次いでアンモニアの２８％溶液１２．０ｇを加えることによって中和して、紫色インク組成物（インク１９）を産生した。
【０１１０】
インク１９と同じ構成成分を使用した比較の紫色インク（インク２１）を調製したが、Ｊｏｎｃｒｙｌ（登録商標）６７４樹脂は、該樹脂を組成物に加える前にアンモニアによって中和したものであった。全ての物質を組成物に加えたあと、組成物を、スチレン―アクリルの固体ポリマー樹脂ミリング媒体の代わりに１．０ｍｍのガラスミリング媒体を用いて、Ｐｒｅｍｉｅｒ（登録商標）ミルでミリングした。
【０１１１】
スチレン―アクリル樹脂ミリング媒体を使用したインク組成物（インク１６〜１９）ごとに、Ｄ５０の平均粒度分布を測定した。ガラスミリング媒体によってミリングした比較の紫色顔料分散の平均粒度分布（Ｄ５０）もまた測定した（比較インク２０〜２１）。平均粒径は、Ｎａｎｏｔｒａｃ粒径分析装置（Ｍｉｃｒｏｔｒａｃ、Ｍｏｎｔｇｏｍｅｒｙｖｉｌｌｅ、ＰＡ）を使用して決定した。結果を下記の表８に示す。
【表８】
0005964856.tif 000009
【０１１２】
インク１６〜１８は全て、比較組成物（インク２０）より非常に小さいＤ５０粒径寸法を達成することができた。インク１９もまた比較インク２１より小さいＤ５０粒径寸法を達成することができた。この結果は、ガラスミリング媒体によってミリングした紫色インクと比較して、より少ない平均粒径を達成することができる紫色インクを、ミリングの後に可溶化したミリング媒体から調製することができたことを示す。
【０１１３】
インク１９、及び比較インク２１の色の濃度を、ペイントベース：上記の方法によるインクの５０：１の比率を用いたＰｏｒｔｅｒ（登録商標）ペイントベース（Ｐｉｔｔｓｂｕｒｇｈ、ＰＡ）中で色付けした後、Ｄａｔａｃｏｌｏｒ  ６００（登録商標）分光光度計（Ｌａｗｒｅｎｃｅｖｉｌｌｅ、ＮＪ）で測定した。この結果は、ポリマーミリング媒体（インク１９）によって調製した紫色インク組成物が、ガラスミリング媒体を使用して調製した比較インク２１と比較して１０４％の色の濃度を得ることができたことを示す。
［５．赤色インク組成物］
【０１１４】
組成物への分散前のミリング媒体としてアニオン性スチレンアクリル固体樹脂を利用した３つの赤色インク組成物を調製した。このインクもまた、ミリング媒体として使用するスチレンアクリル樹脂に加えて、分散したスチレンアクリル樹脂溶液を含んだ。インク２２〜２４は、Ｃ．Ｉ．赤色顔料５７：１（インク２２及び２３；製品番号５７ＤＴ８１９；ＣＤＲ  Ｐｉｇｍｅｎｔｓ  ＆  Ｄｉｓｐｅｒｓｉｏｎｓ、Ｅｌｉｚａｂｅｔｈｔｏｗｎ、ＫＹ）又は７０．２％の固体のＣ．Ｉ．赤色顔料４９：２プレスケーキ（インク２４；製品番号４１１―４４３２、Ｓｕｎ  Ｃｈｅｍｉｃａｌ、Ｐａｒｓｉｐｐａｎｙ、ＮＪ）を、３０％の固体のＪｏｎｃｒｙｌ（登録商標）６７４樹脂溶液（酸価＝２１７；分子量＝１３，０００；ＢＡＳＦ）、３０．０ｇのＪｏｎｃｒｙｌ（登録商標）６７４の挽いた樹脂ペレット、Ｐｒｏｘｅｌ  ＧＸＬ殺生物剤（Ａｒｃｈ  Ｃｈｅｍｉｃａｌｓ、Ｎｏｒｗａｌｋ、ＣＴ）、ＤＦ―１１０Ｄ消泡剤（Ａｉｒ  Ｐｒｏｄｕｃｔｓ、Ａｌｌｅｎｔｏｗｎ、ＰＡ）、及び水と混ぜ合わせることによって調製した。組成物を、シルバーソンミキサーで、４４００ＲＰＭで合計１２時間混合し、次いで、アンモニアの２８％溶液を加えることによって中和し、インクの分散を産生した。処方を下記の表９に示す。
【０１１５】
それぞれインク２２〜２４と同じ構成成分を使用した３つの比較の赤色インク（比較インク２５〜２７）を調製したが、Ｊｏｎｃｒｙｌ（登録商標）６７４樹脂は、該樹脂を組成物に加える前にアンモニアによって中和したものであった。全ての物質を組成物に加えたあと、組成物を、アニオン性スチレン―アクリルの固体ポリマー樹脂ミリング媒体の代わりに１．０ｍｍのガラスミリング媒体を用いて、Ｐｒｅｍｉｅｒ（登録商標）ミルでミリングした。処方を下記の表９に示す。
【表９】
0005964856.tif 000010
【０１１６】
インク２２〜２７の色の濃度は、ペイントベース：上記の方法によるインクの５０：１の比率を用いたＰｏｒｔｅｒ（登録商標）ペイントベース（Ｐｉｔｔｓｂｕｒｇｈ、ＰＡ）中で色付けした後、Ｄａｔａｃｏｌｏｒ  ６００（登録商標）分光光度計（Ｌａｗｒｅｎｃｅｖｉｌｌｅ、ＮＪ）で測定した。赤色インク２２〜２４は、比較の赤色比較インク２５〜２７に対してそれぞれ１１２％、１０６％、及び１１２％の色の濃度を示した。これらの結果は、スチレン―アクリルポリマーミリング媒体を用いて調製したインクは、ガラスミリング媒体を使用して調製した比較の赤いインク組成物に対して、より高い色の濃度を有することを示す。
【０１１７】
ポリマーミリング媒体を使用したインク組成物（インク２２〜２４）ごとに、Ｄ５０の平均粒度分布をいくつかの時点において測定し、ガラスミリング媒体を使用した比較の赤いインク組成物（それぞれ比較インク２５〜２７）の平均粒度分布（Ｄ５０）と比較した。平均粒径は、Ｎａｎｏｔｒａｃ粒径分析装置（Ｍｉｃｒｏｔｒａｃ、Ｍｏｎｔｇｏｍｅｒｙｖｉｌｌｅ、ＰＡ）を使用して決定した。下記の表１０に示す結果は、ポリマーミリング媒体によって調製したインク組成物は、ガラスミリング媒体を使用して調製したインク組成物より小さいＤ５０平均粒度分布を達成することができることを証明した。
【表１０】
0005964856.tif 000011
［Ｂ．ｐＨ調整、及び第二の溶媒の添加により可溶化したアニオン性固体ポリマーミリング媒体］
【０１１８】
顔料粒径の縮小が完了した後、分散中に可溶にしたアニオン性固体ポリマーミリング媒体を利用した、赤色インク組成物を調製した。使用したポリマーミリング媒体は、ｐＨ調整のみによっては可溶化することができない低酸性樹脂（Ｊｏｎｃｒｙｌ（登録商標）５８６樹脂；酸価＝１０８；分子量＝４６００）であった。顔料粒径の縮小が完了した後、ｐＨ調整と、第二の溶媒の添加との組合せを使用して、固体のミリング媒体を可溶化した。
【０１１９】
赤色インク２８は、５２．５ｇのＣ．Ｉ．赤色顔料５７：１（製品番号５７ＤＴ８１９；ＣＤＲ）を、３０％の固体で１７．５ｇのＪｏｎｃｒｙｌ（登録商標）６７４樹脂溶液（酸価＝２１７；分子量＝１３，０００；ＢＡＳＦ）、１４．７ｇのＪｏｎｃｒｙｌ（登録商標）５８６の挽いた樹脂ペレット、０．２ｇのＰｒｏｘｅｌ  ＧＸＬ殺生物剤（Ａｒｃｈ  Ｃｈｅｍｉｃａｌｓ、Ｎｏｒｗａｌｋ、ＣＴ）、０．２ｇのＤＦ―１１０Ｄ消泡剤（Ａｉｒ  Ｐｒｏｄｕｃｔｓ、Ａｌｌｅｎｔｏｗｎ、ＰＡ）、及び６４．９ｇの水と混ぜ合わせることによって調製した。組成物を、シルバーソンミキサーで、４４００ＲＰＭで合計１２時間混合した。次いで、アンモニアの２８％溶液２．２ｇ、及び７．５ｇのｎ―プロパノールを加えることによって、Ｊｏｎｃｒｙｌ（登録商標）５８６樹脂を中和し、最終的な組成物中に分散した。
【０１２０】
２８．７％の赤色顔料５７：１、３６．４％のＪｏｎｃｒｙｌ（登録商標）樹脂溶液（アンモニアによって中和した３０％の樹脂固体）、０．２％のＰｒｏｘｅｌ  ＧＸＬ殺生物剤、０．２％のＤＦ―１１０Ｄ消泡剤、及び３４．５％の水からなる市販の赤色５７：１の分散を、比較赤色インク（インク２９）として用いた。比較インク２９を、スチレン―アクリルの固体ポリマー樹脂ミリング媒体の代わりに、１．０ｍｍのガラスミリング媒体を用いて、Ｐｒｅｍｉｅｒ（登録商標）ミルでミリングした。
【０１２１】
赤色インク２８及び２９の色の濃度を、ペイントベース：上記の方法によるインクの５０：１の比率を用いたＰｏｒｔｅｒ（登録商標）ペイントベース（Ｐｉｔｔｓｂｕｒｇｈ、ＰＡ）中で色付けした後、Ｄａｔａｃｏｌｏｒ  ６００（登録商標）分光光度計（Ｌａｗｒｅｎｃｅｖｉｌｌｅ、ＮＪ）で測定した。赤色インク２８は、比較の赤色インク２９に対して１００％の色の濃度を示し、スチレン―アクリルポリマーミリング媒体を用いて調製したインクは、ガラスミリング媒体を使用して調製した比較の赤いインク組成物に対して、同等の色の濃度を有することを示した。
【０１２２】
インク２８のいくつかの時点においてＤ５０の平均粒度分布を測定し、ガラスミリング媒体を使用した比較の赤色インク２９の平均粒度分布（Ｄ５０）と比較した。平均粒径は、Ｎａｎｏｔｒａｃ粒径分析装置（Ｍｉｃｒｏｔｒａｃ、Ｍｏｎｔｇｏｍｅｒｙｖｉｌｌｅ、ＰＡ）を使用して決定した。インク２８は、１時間後に１４４．０ｎｍ、３時間後に１３４．０ｎｍ、及び１２時間後に１２８．０ｎｍの平均粒径（Ｄ５０）を有した。比較として、インク２９は、１９３．０ｎｍのＤ５０値を有した。これらの結果は、ポリマーミリング媒体によって調製したインク組成物が、ガラスミリング媒体を使用して調製したインク組成物より小さいＤ５０平均粒度分布を達成することができたことを示す。
［例２］
【０１２３】
ミリング媒体としてカチオン性固体ポリマー樹脂を利用したインク組成物を調製した。顔料の粒径の縮小が完了した後（すなわち撹拌又はミリングの後）、樹脂（カチオン性イミド系樹脂）を、酸の溶液のｐＨを調整することによってインク組成物に可溶にした（分散させた）。分散可能なカチオン性固体ポリマー樹脂ミリング媒体の代わりに、ガラスミリング媒体を利用した比較のインク組成物もまた調製した。例えば色の濃度及び粒度分布等の特性を測定し、比較した。
【０１２４】
黄色インク３０は、９５．５ｇのＣ．Ｉ．黄色顔料１４のプレスケーキ（４４％の固体；製品番号４７４―４４８０；Ｓｕｎ  Ｃｈｅｍｉｃａｌ）を、３０．５％の固体で１３．８ｇのＳＭＡ（登録商標）２０００Ｉイミド樹脂溶液（酢酸により水中で中和した；分子量＝〜５０００；Ｃｒａｙ  Ｖａｌｌｅｙ、Ｅｘｔｏｎ、ＰＡ）、１７．０ｇのＳＭＡ（登録商標）２０００Ｉイミド樹脂の挽いた樹脂ペレット、０．２ｇのＤＦ―１１０Ｄ消泡剤（Ａｉｒ  Ｐｒｏｄｕｃｔｓ、Ａｌｌｅｎｔｏｗｎ、ＰＡ）、及び１０．６ｇの水と混ぜ合わせることによって調製した。組成物を、シルバーソンミキサーで、４４００ＲＰＭで合計１３時間混合した。２０００Ｉイミド樹脂を、次いで３．５ｇの酢酸を加えることによって中和し、最終組成物中に分散した。
【０１２５】
２９．０％の黄色顔料１４、４５．７％のＪｏｎｃｒｙｌ（登録商標）樹脂溶液（アンモニアによって中和した３０％の樹脂固体）、０．２％のＰｒｏｘｅｌ  ＧＸＬ殺生物剤、０．２％のＤＦ―１１０Ｄ消泡剤、及び２５．２％の水からなる市販の黄色１４分散を、比較の赤色インク（インク３１）として用いた。比較インク３１を、スチレン―アクリルの固体ポリマー樹脂ミリング媒体の代わりに１．０ｍｍのガラスミリング媒体を用いて、Ｐｒｅｍｉｅｒ（登録商標）ミルでミリングした。
【０１２６】
インク３０及び３１の色の濃度を、ペイントベース：上記の方法によるインクの５０：１の比率を用いたＰｏｒｔｅｒ（登録商標）ペイントベース（Ｐｉｔｔｓｂｕｒｇｈ、ＰＡ）中で色付けした後、Ｄａｔａｃｏｌｏｒ  ６００（登録商標）分光光度計（Ｌａｗｒｅｎｃｅｖｉｌｌｅ、ＮＪ）で測定した。黄色インク３０は、比較黄色インク３１と比較して１０９％の色の濃度を示し、固体のイミドミリング媒体を用いて調製したインクは、ガラスミリング媒体を使用して調製した比較の黄色インク組成物に対して同等の色の濃度を有することを示した。
【０１２７】
インク３０についてＤ５０の平均粒度分布を測定し、ガラスミリング媒体を使用した比較黄色インク３１の平均粒度分布（Ｄ５０）と比較した。平均粒径は、Ｎａｎｏｔｒａｃ粒径分析装置（Ｍｉｃｒｏｔｒａｃ、Ｍｏｎｔｇｏｍｅｒｙｖｉｌｌｅ、ＰＡ）を使用して決定した。インク３０は、比較インク３１の１７０．０ｎｍの平均粒径（Ｄ５０）と比較して、１３時間後に１７０ｎｍの平均粒径（Ｄ５０）を有した。これらの結果は、イミドミリング媒体によって調製したインク組成物が、ガラスミリング媒体を使用して調製したインク組成物より小さいＤ５０平均粒度分布を達成することができたことを証明する。
［例３］
【０１２８】
ミリング媒体として塩化ビニル／酢酸ビニルコポリマー樹脂を利用したインク組成物を調製した。顔料の粒径の縮小が完了した後（すなわち撹拌又はミリングの後）、コポリマーを溶解し、分散させることが可能な第二の溶媒を組成物に加えることによって、樹脂をインク組成物に可溶にした（分散させた）。
【０１２９】
インク３２は、４５．０ｇのＣ．Ｉ青色顔料１５：４（製品番号２４９―１５３９；Ｓｕｎ  Ｃｈｅｍｉｃａｌ）を、７５．０ｇの３―メトキシ―ブタノール、１５．０ｇのＳｏｌｓｐｅｒｓｅ（登録商標）３９０００（Ｌｕｂｒｉｚｏｌ）、及び３０．０ｇの、８５％の塩化ビニル／１５％の酢酸ビニルコポリマーＶｉｎｎｏｌ（登録商標）Ｈ１５／５０の挽いた樹脂（ＭＷ＝６０，０００〜８０，０００；Ｗａｃｋｅｒ、Ｃａｒｖｅｒｔ  Ｃｉｔｙ、ＫＹ）と混合することにより調製した。シルバーソンミキサーで、４４００ＲＰＭで混合した。次いで、顔料粒子の分散を産生するため、７０．０ｇのシクロヘキサノンを加えることによって樹脂の可溶化を行った。
【０１３０】
結果として生じた粒径（Ｄ５０）は、２５５ｎｍであった。インク３２について、Ｄ５０の平均粒度分布を、Ｎａｎｏｔｒａｃ粒径分析装置（Ｍｉｃｒｏｔｒａｃ、Ｍｏｎｔｇｏｍｅｒｙｖｉｌｌｅ、ＰＡ）を用いて測定した。インク３２は、２５５ｎｍの平均粒径（Ｄ５０）を有し、ミリング媒体として塩化ビニル／酢酸ビニルコポリマー樹脂を用いることにより、ミクロン以下の粒径分散を達成することができることを示した。
【０１３１】
本発明の精神又は範囲を逸脱しない範囲において、本発明においてさまざまな変形及び変更をすることができることは、当業者にとって明らかである。よって、本発明は、添付した請求の範囲及びその同等物の範囲内に留まる限り、本発明の改良及び変更をカバーすることが示唆される。
本発明の要旨は以下のとおりである。
（１）インサイチュの、顔料粒子の分散を調製する方法であって：
一つ以上の顔料、一つ以上の分散剤、及び液体キャリアを含むプレミックス組成物を準備する工程と；
固体ミリング剤の存在下、前記プレミックス組成物を所定の粒径にミリングし、これによって前記固体ミリング剤が前記液体キャリアに実質的に不溶性である工程と；
前記液体キャリア中の前記固体ミリング剤を可溶化する工程とを含む、顔料粒子の分散を調製する方法。
（２）前記固体ミリング剤の前記可溶化を、前記所定の粒径を得た後で行う、（１）に記載した方法。
（３）前記固体ミリング剤の前記可溶化を、ｐＨ調整による中和によって行う、（１）又は（２）のいずれかに記載した方法。
（４）前記ｐＨの調整が酸の添加である、（３）に記載した方法。
（５）ｐＨの調整が塩基の添加である、（３）に記載した方法。
（６）前記酸が酢酸、乳酸、リン酸、塩酸、又はこれら組み合わせから選択される、（４）に記載した方法。
（７）前記塩基がアンモニア、モノエチルアミン、トリエチルアミン、水酸化ナトリウム、水酸化カリウム、又はこれら組み合わせから選択される、（５）に記載した方法。
（８）前記固体ミリング剤の前記可溶化を、一つ以上の更なる溶媒を前記プレミックス組成物に加えることにより行う、（１）又は（２）のいずれかに記載した方法。
（９）前記固体ミリング剤の前記可溶化を、ｐＨ調整による中和と、一つ以上の更なる溶媒の前記プレミックス組成物への添加との組み合わせにより行う、（１）又は（２）のいずれかに記載した方法。
（１０）前記一つ以上の更なる溶媒が有機溶媒である、（８）又は（９）のいずれかに記載した方法。
（１１）前記固体ミリング剤がポリマー材料を含む、（１〜１０）のいずれか一項に記載した方法。
（１２）前記ポリマー物質がアクリレート、メタクリレート、スチレン―アクリレート、イミド、アクリル樹脂、フェノキシ樹脂、ケトン樹脂、アルデヒド樹脂、エポキシ樹脂、塩化ビニル樹脂、酢酸セルロース樹脂、ポリエステル樹脂、又はこれらの組み合わせから選択される、（１１）に記載した方法。
（１３）（１〜１２）のいずれか一項に記載した方法によって製造したインク。
（１４）インクジェット又はノン―インパクト印刷の用途に使用する、（１〜１２）のいずれか一項に記載した顔料粒子分散。
（１５）プラスチックに使用する、（１〜１２）のいずれか一項に記載した顔料粒子分散。
（１６）食品に使用する、（１〜１２）のいずれか一項に記載した顔料粒子分散。
（１７）産業コーティングに使用する、（１〜１２）のいずれか一項に記載した顔料粒子分散。
（１８）医薬に使用する、（１〜１２）のいずれか一項に記載した顔料粒子分散。
（１９）化粧品に使用する、（１〜１２）のいずれか一項に記載した顔料粒子分散。
（２０）非溶性のミリング剤を実質的に含まない顔料粒子分散。
（２１）いかなるミリング剤を分離する機構も不存在の下で調製した、（２０）に記載した顔料粒子分散。
（２２）いかなるミリング剤を分離する機構も有しない、完成したインクを作成する高効率な方法。